(57)【要約】【課題】  特に紙側において十分な排水機能を有すると共に、種々の紙の製造に適する繊維支持を依然として果すことができる地合形成織物を提供する。【解決手段】  製紙業者用地合形成織物は、トップ側ＭＤヤーンと、該トップ側ＭＤヤーンと織り合わされてトップ側地合形成層を形成するトップ側ＣＭＤヤーンと、ボトム側ＭＤヤーンと、該ボトム側ＭＤヤーンと織り合わされてボトム側地合形成層を形成するボトム側ＣＭＤヤーンとを含んでいる。ボトム側地合形成層はトップ側地合形成層に縫い合わされている。トップ側ＭＤヤーン及びトップ側ＣＭＤヤーンは一連の繰返しユニットになって織り合わされ、ボトム側ＭＤヤーン及びボトム側ＣＭＤヤーンは対応する一連の繰返しユニットになって織り合わされている。各繰返しユニットはトップ側ＭＤヤーンの２倍のボトム側ＭＤヤーンを有している。【選択図】  図１
2005350844.tif 000002
【特許請求の範囲】
【請求項１】
製紙業者用の三層地合形成織物であって、
１組のトップ側マシン方向ヤーンと、
該トップ側マシン方向ヤーンと織り合わされてトップ側地合形成層を形成する１組のトップ側マシン横断方向ヤーンと、
１組のボトム側マシン方向ヤーンと、
該ボトム側マシン方向ヤーンと織り合わされてボトム側地合形成層を形成する１組のボトム側マシン横断方向ヤーンとを備え、
前記ボトム側地合形成層は前記トップ側地合形成層に縫い合わされており、
前記トップ側マシン方向ヤーン及び前記トップ側マシン横断方向ヤーンは一連の繰返しユニットになって織り合わされ、前記ボトム側マシン方向ヤーン及び前記ボトム側マシン横断方向ヤーンは対応する一連の繰返しユニットになって織り合わされており、
各繰返しユニットが前記トップ側マシン方向ヤーンの本数の２倍のボトム側マシン方向ヤーンを有している、製紙業者用地合形成織物。
【請求項２】
前記トップ側地合形成層及び前記ボトム側地合形成層と織り合わされる１組の縫合ヤーンを更に備えている、請求項１に記載の製紙業者用地合形成織物。
【請求項３】
前記１組の縫合ヤーンは、隣接するトップ側マシン横断方向ヤーン対と対との間に配置された複数対の第１及び第２縫合ヤーンから構成されている、請求項２に記載の製紙業者用地合形成織物。
【請求項４】
前記複数対の第１及び第２縫合ヤーンは、前記トップ側マシン横断方向ヤーン並びに前記第１及び第２縫合ヤーンが前記トップ側マシン方向ヤーンと共に平織パターンを形成するように、前記トップ側マシン方向ヤーン及び前記ボトム側マシン方向ヤーンと織り合わされている、請求項３に記載の製紙業者用地合形成織物。
【請求項５】
前記トップ側マシン横断方向ヤーンの本数は前記ボトム側マシン横断方向ヤーンの本数と同一である、請求項１に記載の製紙業者用地合形成織物。
【請求項６】
前記１組の記ボトム側マシン横断方向ヤーンは１６本のボトム側マシン横断方向ヤーンから構成されている、請求項１に記載の製紙業者用地合形成織物。
【請求項７】
前記ボトム側マシン方向ヤーン及び前記ボトム側マシン横断方向ヤーンは一連の繰返しユニットになって織り合わされていて、各繰返しユニットにおいて、各ボトム側マシン方向ヤーンは、１本のボトム側マシン横断方向ヤーンの下を通ってボトム側マシン方向節部を形成し、共通のボトム側マシン横断方向ヤーンの下にあるボトム側マシン方向ヤーンは、７本のボトム側マシン方向ヤーンにより隔てられている、請求項６に記載の製紙業者用地合形成織物。
【請求項８】
共通のボトム側マシン横断方向ヤーンの下の前記ボトム側マシン方向節部の各々は、隣接するボトム側マシン横断方向ヤーンにより形成された前記ボトム側マシン方向節部から３本のマシン横断方向ヤーン分だけオフセットしている、請求項７に記載の製紙業者用地合形成織物。
【請求項９】
前記トップ側及びボトム側地合形成層を縫い合わせる１組の縫合ヤーンを更に備えており、該１組の縫合ヤーンは、複数対の隣接するトップ側マシン横断方向ヤーンの間に配置された複数対の第１及び第２縫合ヤーンから構成されており、
前記縫合ヤーン及び前記ボトム側マシン方向ヤーンは一連の繰返しユニットになって織り合わされていて、該繰返しユニットにおいて、前記縫合ヤーンはボトム側マシン方向ヤーンの下を通って縫合ヤーン節部を形成し、共通対のマシン横断方向ヤーンの間の該縫合ヤーン節部は７本のボトム側マシン方向ヤーンにより隔てられている、請求項８に記載の製紙業者用地合形成織物。
【請求項１０】
１つの縫合ヤーン対により形成されたボトム側縫合ヤーン節部の各々は、隣接する縫合ヤーン対により形成された前記ボトム側縫合ヤーン節部から３本のボトム側マシン方向ヤーン分だけオフセットしている、請求項９に記載の製紙業者用地合形成織物。
【請求項１１】
前記ボトム側マシン方向ヤーン及び前記ボトム側マシン横断方向ヤーンは一連の繰返しユニットになって織り合わされており、該繰返しユニットにおいて、各ボトム側マシン横断方向ヤーンは、１対の隣接するボトム側マシン方向節部を形成するべく２本の隣接するボトム側マシン方向ヤーンの下を通り、４本の隣接するボトム側マシン方向ヤーンの下を通り、第１の付加的ボトム側マシン方向節部を形成するべく１本のボトム側マシン方向ヤーンの上を通り、４本の隣接するボトム側マシン方向ヤーンの下を通り、第２の付加的ボトム側マシン方向節部を形成するべく１本のボトム側マシン方向ヤーンの上を通る、請求項６に記載の製紙業者用地合形成織物。
【請求項１２】
前記１対のボトム側マシン方向節部、並びに隣接するマシン横断方向ヤーンにより形成された前記第１及び第２の付加的ボトム側マシン方向節部は、３本のボトム側マシン方向ヤーン分だけオフセットしている、請求項１１に記載の製紙業者用地合形成織物。
【請求項１３】
一連の繰返しユニットになって前記トップ側及びボトム側地合形成層を縫い合わせる１組の縫合ヤーンを更に備えており、該１組の縫合ヤーンは、複数対の隣接するトップ側マシン横断方向ヤーンの間に配置された複数対の第１及び第２縫合ヤーンから構成されており、
前記複数の縫合ヤーン対の少なくとも一方は、前記縫合ヤーン対の前記トップ側マシン方向ヤーンと織り合わされることにより繊維支持部分を形成すると共に、前記ボトム側マシン方向ヤーンと織り合わされることにより結合部分を形成して、前記縫合ヤーンの前記結合部分が縫合ヤーン節部を形成するべくボトム側マシン方向ヤーンの下を通るようになっており、共通対のマシン横断方向ヤーンの間の前記縫合ヤーン節部が７本のボトム側マシン方向ヤーンにより隔てられており、
前記複数の縫合ヤーン対の少なくとも他方は、前記トップ側マシン方向ヤーンと織り合わせられて縫合ヤーン節部を形成することなく平織パターンを形成する１対の擬似縫合ヤーンである、請求項６に記載の製紙業者用地合形成織物。
【請求項１４】
前記１組のボトム側マシン横断方向ヤーンは１６本のボトム側マシン横断方向ヤーンから構成されており、前記１組の縫合ヤーン対は、複数対の第１及び第２縫合ヤーンから構成されており、該第１及び第２縫合ヤーンは、各繰返しユニットごとに２つの異なるボトム側マシン方向結合部分を形成すると共に、交互するトップ側マシン方向繊維支持節部を形成している、請求項２に記載の製紙業者用地合形成織物。
【請求項１５】
前記縫合ヤーン対における各縫合ヤーンは、３本の連続トップ側マシン方向ヤーンと織り合わさって、第１の連続トップ側マシン方向ヤーンの上、第２の連続トップ側マシン方向ヤーンの下、第３の連続トップ側マシン方向ヤーンの上を通ることにより、第１及び第２の繊維支持部分を形成しており、該第１及び第２の繊維支持部分は、ボトム側マシン方向節部の下を通る縫合ヤーンで形成された第１及び第２の結合節部によって隔てられている、請求項１４に記載の製紙業者用地合形成織物。
【請求項１６】
前記縫合ヤーンは、前記トップ側及びボトム側地合形成層と織り合わせられる１組の複数の縫合ヤーン対を構成しており、前記複数の縫合ヤーン対の少なくとも１対における前記縫合ヤーンの少なくとも１本は、前記繰返しユニットにおける１本以上のトップ側マシン方向ヤーンと織り合わされる擬似縫合ヤーンである、請求項２に記載の製紙業者用地合形成織物。
【請求項１７】
前記１組のボトム側マシン横断方向ヤーンは２４本のボトム側マシン横断方向ヤーンから構成されている、請求項１に記載の製紙業者用地合形成織物。
【請求項１８】
前記ボトム側マシン方向ヤーン及び前記ボトム側マシン横断方向ヤーンは一連の繰返しユニットになって織り合わされており、該繰返しユニットにおいて、各ボトム側マシン横断方向ヤーンは、隣接するボトム側マシン方向節部を形成するべく２本のボトム側マシン方向ヤーンの上を通り、共通のボトム側マシン横断方向ヤーンの下の各対のボトム側マシン方向節部は、８本のボトム側マシン方向ヤーンにより隔てられている、請求項１７に記載の製紙業者用地合形成織物。
【請求項１９】
前記１組のボトム側マシン横断方向ヤーンは、２４本のボトム側マシン横断方向ヤーンから構成されている、請求項１に記載の製紙業者用地合形成織物。
【請求項２０】
前記ボトム側マシン方向ヤーン及び前記ボトム側マシン横断方向ヤーンは一連の繰返しユニットになって織り合わされており、該繰返しユニットにおいて、各ボトム側マシン横断方向ヤーンは、ボトム側マシン方向節部を形成するべく２本のボトム側マシン方向ヤーンの上を通り、共通のボトム側マシン横断方向ヤーンの下の各対のボトム側マシン方向節部は、１０本のボトム側マシン方向ヤーンにより隔てられている、請求項１９に記載の製紙業者用地合形成織物。
【請求項２１】
前記トップ側及びボトム側マシン方向ヤーンは、約３０〜約２００本／ｃｍの密度を有している、請求項１に記載の製紙業者用地合形成織物。
【請求項２２】
前記トップ側及びボトム側マシン方向ヤーンは、約５０〜約２００本／ｃｍの密度を有している、請求項１に記載の製紙業者用地合形成織物。
【請求項２３】
前記マシン方向ヤーンは約０.０５〜約０.３０ｍｍの直径を有している、請求項１に記載の製紙業者用地合形成織物。
【請求項２４】
前記マシン横断方向ヤーンは約０.０５〜約０.５０ｍｍの直径を有している、請求項１に記載の製紙業者用地合形成織物。
【請求項２５】
前記地合形成織物は約１.２〜約３.０の経糸抵抗係数を有している、請求項１に記載の製紙業者用地合形成織物。
【請求項２６】
前記トップ側及び前記ボトム側地合形成層は、トップ側マシン横断方向ヤーン又はボトム側マシン横断方向ヤーンのうちの少なくとも一方により互いに縫い合わせられている、請求項１に記載の地合形成織物。
【請求項２７】
トップ側マシン方向ヤーンと、トップ側マシン横断方向ヤーンと、ボトム側マシン方向ヤーンと、ボトム側マシン横断方向ヤーンと、縫合ヤーンとから複数の繰返しユニットとなって形成された製紙業者用地合形成織物であって、該繰返しユニットの各々は、
１組の８本のトップ側マシン方向ヤーンと、
該１組のトップ側マシン方向ヤーンと織り合わされてトップ側地合形成層を形成する１組のトップ側マシン横断方向ヤーンと、
１組の１６本のボトム側マシン方向ヤーンと、
該１組のボトム側マシン方向ヤーンと織り合わされてボトム側地合形成層を形成する１組のボトム側マシン横断方向ヤーンと、
前記トップ側地合形成層及び前記ボトム側地合形成層と織り合わされる１組の第１縫合ヤーン及び１組の第２縫合ヤーンと、
を備える、製紙業者用地合形成織物。
【請求項２８】
前記ボトム側マシン方向ヤーン及び前記ボトム側マシン横断方向ヤーンは一連の繰返しユニットになって織り合わされており、該繰返しユニットにおいて、前記ボトム側マシン横断方向ヤーンは、ボトム側マシン方向節部を形成するべくボトム側マシン方向ヤーンの上を通り、共通のボトム側マシン横断方向ヤーンの下の各ボトム側マシン方向節部は、７本のボトム側マシン方向ヤーンにより隔てられている、請求項２７に記載の製紙業者用地合形成織物。
【請求項２９】
前記ボトム側マシン方向ヤーンの各々は３本のマシン横断方向ヤーン分だけ隣接のボトム側マシン方向ヤーンからオフセットしている、請求項２８に記載の製紙業者用地合形成織物。
【請求項３０】
紙を製造する方法であって、該方法は、
（ａ）トップ側マシン方向ヤーン、トップ側マシン横断方向ヤーン、ボトム側マシン方向ヤーン、ボトム側マシン横断方向ヤーン、及び縫合ヤーンから複数の繰返しユニットとなって形成された製紙業者用地合形成織物であって、該繰返しユニットの各々は、
１組のトップ側マシン方向ヤーン、
該１組のトップ側マシン方向ヤーンと織り合わされてトップ側地合形成層を形成する１組のトップ側マシン横断方向ヤーン、
１組のボトム側マシン方向ヤーン、
該１組のボトム側マシン方向ヤーンと織り合わされてボトム側地合形成層を形成する１組のボトム側マシン横断方向ヤーン、及び
前記トップ側地合形成層及び前記ボトム側地合形成層と織り合わされる１組の縫合ヤーンを備えており、
前記トップ側マシン方向ヤーン及び前記トップ側マシン横断方向ヤーンは一連の繰返しユニットになって織り合わされており、前記ボトム側マシン方向ヤーン及び前記ボトム側マシン横断方向ヤーンは対応する一連の繰返しユニットになって織り合わされており、
各繰返しユニットはトップ側マシン方向ヤーンの本数の２倍のボトム側マシン方向ヤーンを有している、前記製紙業者用地合形成織物を用意するステップと、
（ｂ）紙原料を前記製紙業者用地合形成織物に供給するステップと、
（ｃ）前記紙原料から水分除去するステップと、
から構成される紙の製造方法。
【発明の詳細な説明】
【技術分野】
【０００１】
本発明は、総括的には織物に関し、特に、製紙業者用の織物に関するものである。
【背景技術】
【０００２】
通常の長網式製紙工程において、（紙「原料」として知られる）セルロース繊維の水スラリーもしくは懸濁液は、２つ以上のローラ間を走行する金網及び／又は合成材料製エンドレスベルトの上側走行部の表面上に送り込まれる。「地合形成織物」としばしば呼ばれるこのベルトは、その上側走行部の上面に製紙表面を提供しており、これは、紙原料のセルロース繊維を水性媒体から分離して湿った紙ウェブを形成するフィルタとして作用する。この水性媒体は、もっぱら重力により、或いは、地合形成織物の上側走行部の下面（即ち、「マシン側」）に接触配置される１つ以上のサクションボックスから支援されて、水切り穴として知られる地合形成織物の網目から排水される。
【０００３】
この地合形成部を去った後、紙ウェブは、抄紙機のプレス部に移送され、同プレス部において、「圧搾フェルト」と通常呼ばれる別の織物で覆われた１対以上のプレスローラのニップを通って絞られる。該プレスローラからの圧力によって紙ウェブから更に水分が除去され、この水分除去は圧搾フェルトにある「芯もしくはバット（butt）」層の存在によりしばしば強化される。その後、紙は更なる水分除去のために乾燥部に運ばれる。乾燥後の紙は、二次処理及び包装の準備ができている。
【０００４】
通常、製紙業者用の地合形成織物は、２種ある基本的な製織技術の１つによりエンドレスベルトとして製造される。これら製織技術のうち第１の技術では、平坦に織る製織法により織物を平らに織って、それらの端部を接続してエンドレスベルトに形成するが、接続は、多数の既知接続方法のうちの任意の１つにより、例えば、端部をバラして再び織り合わせる（通常、切継ぎとして知られている）ことにより、或いは、各端部に又は特別の折返し部にピン縫合可能のフラップを縫い付け、その後これらをピン縫合可能のループに再び織り込むことにより行われる。平らに織られた製紙業者用の織物において、経糸はマシン方向に延び、緯糸はマシン横断方向に延びるのが典型的である。第２の技術において、無端製織法により連続ベルトの形に織物が織られる。無端製織法では、経糸はマシン横断方向に延び、緯糸はマシン方向に延びる。この明細書で使用しているように、「マシン方向(ＭＤ＝machine direction）」及び「マシン横断方向(ＣＭＤ＝crossmachine direction)」という用語は、それぞれ、抄紙機上での製紙業者用地合形成織物の走行方向と整列した方向、並びに織物表面に平行であり且つ走行方向を横切る方向を指している。上述した製織方法は双方とも既知であり、ここで使用されている「エンドレスベルト」という用語はいずれの方法により製作されたベルトをも指している。
【０００５】
効果的にシート及び繊維を支持すること並びにワイヤマークのないことは、特に、湿ったウェブが先ず形成される抄紙機の地合形成部について、製紙を行う際の代表的な重要問題である。ワイヤマークは、シートマーク，通気度，「透視度」，ピンホール度のような多数の紙特性に影響を与えうるので、上質紙を形成する際には特に問題である。ワイヤマークは、個々のセルロース繊維の端部が地合形成織物の個々の糸もしくはヤーン間のギャップ内にあるように、同個々のセルロース繊維が紙ウェブ内で方向付けられる結果である。この問題は、紙繊維が織物のヤーン間のギャップに突入するというよりは同織物の隣接するヤーンに架橋するのを許容するように、水透過性の織物組織に共平面を与えることによって一般に取り組まれている。この明細書で使用している「共平面」とは、紙形成表面を画成するヤーンの最上端が実質的に同一の高さにあって、この高さのところに、実質的に二次元の表面が存在することを意味している。従って、上質印刷，カーボン付着(carbonizing），タバコ，コンデンサー及びそれ等の等級の上質紙における使用が企図されているグレードの上質紙は、これまで、非常に細かく織った、或いは非常に細かい金網の地合形成織物上に形成されていた。
【０００６】
一般的に、このように細かく織られた地合形成織物は、少なくともある程度相対的に小径のマシン方向ヤーン及びマシン横断方向ヤーンを含んでいる。しかし、残念ながら、このようなヤーンは損傷を受け易く、地合形成織物としての表面寿命が短くなる。更に、小径のヤーンを使用することにより地合形成織物の機械的安定性（特に、斜め方向の抵抗，括れ（narrowing）傾向及び剛性）に悪影響が与えられ、これは地合形成織物の供用寿命及び特性の双方に負の影響を与えうる。
【０００７】
細かく織る織り方に関連したこれらの問題に取り組むため、紙の形成を容易にするべく紙形成表面上に細かい目のヤーンを有すると共に、強度及び耐性を与えるべくマシン接触側に粗い目のヤーンを有する多層の地合形成織物が開発されてきた。例えば、１組のマシン方向ヤーンを用いてこれを２組のマシン横断方向ヤーンと織り合わせて、細かい紙形成面とより耐性のあるマシン側の面とを有する地合形成織物を形成するような、様々な地合形成織物が製作されてきた。これらの地合形成織物は、「二層織物」と一般的に呼ばれる種類の地合形成織物の一部である。同様に、２組のマシン方向ヤーン及び２組のマシン横断方向ヤーンを含み、これらにより細かい目の紙側地合形成層と別個の粗いマシン側地合形成層とを形成するような、様々な地合形成織物が製作されてきた。「三層織物」と一般的に呼ばれる種類の地合形成織物の一部であるこれらの地合形成織物において、２つの地合形成層が別々の縫合ヤーンにより一緒に結合されるのが典型的である。二層及び三層織物は単層織物と比較して追加のヤーン組を含んでいるので、これらの地合形成織物は、比較しうる単層織物よりも大きな「厚さ(caliper)」を有する(即ち、単層織物よりも厚い）。二層織物の例はトンプソン(Thompson)に対する米国特許第４,４２３,７５５号明細書に示されており、三層織物の例は、オスターベルク（Osterberg)に対する米国特許第４,５０１,３０３号明細書、フォーリンガー（Vohringer)に対する米国特許第５,１５２,３２６号明細書、ワード（Ward）に対する米国特許第５,４３７,３１５号、第５,９６７,１９５号及び第６,２４４,３０６号各明細書、並びにトラウトン（Troughton)に対する米国特許第６,２４４,３０６号明細書に示されており、その開示全体は参照によりこの明細書に組み込まれる。
【０００８】
これらの地合形成織物は、多くの用途において成功裡に機能してきたが、地合形成織物の紙側に関してはより細いヤーンに向かう傾向がある。しかし、ヤーンの引張り抵抗は直径の二乗に比例するので、より細いヤーンが採用されたときに、地合形成織物の紙側地合形成層が弱くなりうる。そのようなわけで、特に紙側において十分な排水機能を有すると共に、種々の紙の製造に適する繊維支持を依然として果すことができる地合形成織物を提供することが望ましいであろう。
【発明の開示】
【０００９】
本発明は、上述した排水、摩耗及び擦傷問題のあるものに対処できる製紙業者用地合形成織物に向けられている。本発明による特定の実施形態において、製紙業者用地合形成織物は、１組のトップ側マシン方向ヤーンと、該トップ側マシン方向ヤーンと織り合わされてトップ側地合形成層を形成する１組のトップ側マシン横断方向ヤーンと、１組のボトム側マシン方向ヤーンと、該ボトム側マシン方向ヤーンと織り合わされてボトム側地合形成層を形成する１組のボトム側マシン横断方向ヤーンとを備えている。前記ボトム側地合形成層は前記トップ側地合形成層に縫い合わされている。前記トップ側マシン方向ヤーン及び前記トップ側マシン横断方向ヤーンは一連の繰返しユニットになって織り合わされ、前記ボトム側マシン方向ヤーン及びボトム側マシン横断方向ヤーンは対応する一連の繰返しユニットになって織り合わされている。各繰返しユニットは、トップ側マシン方向ヤーンの本数の２倍のボトム側マシン方向ヤーンを有している。
【００１０】
本発明による他の実施形態において、製紙業者用地合形成織物は、トップ側マシン方向ヤーンと、トップ側マシン横断方向ヤーンと、ボトム側マシン方向ヤーンと、ボトム側マシン横断方向ヤーンと、縫合ヤーンとを含んでいる。この地合形成織物は、複数の繰返しユニットとなって形成されており、該繰返しユニットの各々は、１組の８本のトップ側マシン方向ヤーンと、該１組のトップ側マシン方向ヤーンと織り合わされてトップ側地合形成層を形成する１組のトップ側マシン横断方向ヤーンと、１組の１６本のボトム側マシン方向ヤーンと、該１組のボトム側マシン方向ヤーンと織り合わされてボトム側地合形成層を形成する１組のボトム側マシン横断方向ヤーンと、前記トップ側地合形成層及び前記ボトム側地合形成層と織り合わされる１組の第１縫合ヤーン及び１組の第２縫合ヤーンとを含んでいる。
【００１１】
本発明のその他の実施形態によると、前述した製紙業者用地合形成織物の実施形態を使用して紙を製造することができる。紙原料は、上述した製紙業者用地合形成織物に供給され、そして紙原料から水分が除去されて紙が造られる。
【発明を実施するための最良の形態】
【００１２】
次に、本発明の好適な実施形態が示されている添付図面に関連して特に本発明について説明する。しかし、本発明は、種々の形態で実施可能であるから、この明細書に記載した実施形態に限定されるものではなく、むしろ、これらの実施形態は、その開示によって本発明の範囲が当業者に十分に伝えられるように準備されている。同一数字は全体にわたり同一要素を指している。諸要素及び層の寸法や太さは明瞭にするため誇張して示すことがある。
【００１３】
図１、図２、図３Ａ及び図３Ｂには符号１０で総括的に表わされた２４綜絖の三層地合形成織物が例示されており、同図では地合形成織物１０の単一繰返しユニットが示されている。この地合形成織物１０の繰返しユニットは、トップ側層１００（図１）とボトム側層２００（図２）とを含んでいる。トップ側層１００及びボトム側層２００は、各縫合ヤーン対１４０Ａ，１４０Ｂ；１４２Ａ，１４２Ｂ；１４４Ａ，１４４Ｂ；１４６Ａ，１４６Ｂ；１４８Ａ，１４８Ｂ；１５０Ａ，１５０Ｂ；１５２Ａ，１５２Ｂ；１５４Ａ，１５４Ｂにより互いに縫い合わせられている。図１及び図２は、地合形成織物１０の単一繰返しユニットを示すだけであるが、当業者にとっては、業務用サイズの地合形成織物において、図１及び図２に示した繰返しユニットが抄紙機で使用するのに適する大きな地合形成織物を形成するためにマシン方向及びマシン横断方向の双方に何回も繰り返されることが明らかであろう。
【００１４】
図１を参照すると、トップ側層１００は、８本のトップ側ＭＤヤーン１０２，１０４，１０６，１０８，１１０，１１２，１１４，１１６と、８本のトップ側ＣＭＤヤーン１２２，１２４，１２６，１２８，１３０，１３２，１３４，１３６とを含んでいる。図２を参照すると、地合形成織物１０のボトム側層２００は、８本のボトム側ＣＭＤヤーン２４２，２４４，２４６，２４８，２５０，２５２，２５４，２５６と織り合わせられた１６本のボトム側ＭＤヤーン２０２，２０４，２０６，２０８，２１０，２１２，２１４，２１６，２１８，２２０，２２２，２２４，２２６，２２８，２３０，２３２を含んでいる。
【００１５】
また、図１，図２，図３Ａ及び図３Ｂに関連して分かるように、トップ側ＭＤヤーンの２倍の本数のボトム側ＭＤヤーンが存在している。この構成において、地合形成織物のトップ側層は、地合形成織物を通る水及びその他の液体の排出を増大することができる。トップ側層１００は、マシン横断方向に比較的に多数の支持的トップ側ＣＭＤヤーンと縫合ヤーンを含むだけでなく、比較的に少数のトップ側ＭＤヤーンを含んでいて、オープンな経糸(open warp)を提供する。ボトム側層２００は、地合形成織物１０の耐久性及び引張り抵抗を増すことができる比較的に多数のボトム側ＭＤヤーンを含んでいる。
【００１６】
例示したように、地合形成織物１０の繰返しユニットは、１本おきのボトム側Ｍヤーンが対応するトップ側ＭＤヤーンの実質的に直下に位置するように構成されているが、このようになっていない場合の織成パターンも可能である。例えば、図３Ａ及び図３Ｂに例示したように、ボトム側ＭＤヤーン２０２はトップ側ＭＤヤーン１０２の実質的に直下に配置され、ボトム側ＭＤヤーン２０４はトップ側ＭＤヤーン１０２及び１０４の間に配置され、ボトム側ＭＤヤーン２０６はトップ側ＭＤヤーン１０４の実質的に直下に配置され、残りのトップ側及びボトム側ＭＤヤーンについても同様である。
【００１７】
図１に示すように、トップ側ＭＤヤーンは、交互する「上１本／下１本」のパターンでトップ側ＣＭＤヤーン及び縫合ヤーンと織り合わせられて、平織パターンを形成している。例えば、トップ側ＭＤヤーン１０２は、トップ側縫合ヤーン１５４Ａの下を通るまで、トップ側ＣＭＤヤーン１２２の上、縫合ヤーン１４０Ａの下、トップ側ＣＭＤヤーン１２４の上等を通る。隣接するトップ側ＭＤヤーン１０４は、トップ側縫合ヤーン１５４Ａの上を通るまで、トップ側ＣＭＤヤーン１２２の下、縫合ヤーン１４０Ａ及び１４０Ｂの上、トップ側ＣＭＤヤーン１２４の下等を通る。こうして、隣接するトップ側ＭＤヤーンは１本のトップ側ＣＭＤヤーンにより互いにオフセットもしくは位置ずれして配置されている。例示したように、縫合ヤーン対１４０Ａ，１４０Ｂ；１４２Ａ，１４２Ｂ；１４４Ａ，１４４Ｂ；１４６Ａ，１４６Ｂ；１４８Ａ，１４８Ｂ；１５０Ａ，１５０Ｂ；１５２Ａ．１５２Ｂ；１５４Ａ，１５４Ｂの上側部分は、二層の平織パターンの一体部分を形成している。従って、トップ側層は、該トップ側層の一体部分を形成する縫合ヤーンを含むことができる。
【００１８】
図２及び図３Ａを参照すると、ボトム側ＭＤヤーンは、各ボトム側ＣＭＤヤーンが１本のボトム側ＭＤヤーンの上、７本の隣接ボトム側ＭＤヤーンの下、１本のボトム側ＭＤヤーンの上及び７本の隣接ボトム側ＭＤヤーンの下を通るパターンでボトム側ＣＭＤヤーンと織り合わせられている。例えば、ボトム側ＣＭＤヤーン２４２は、１本のボトム側ＭＤヤーン２０２の上、ボトム側ＭＤヤーン２０４，２０６，２０８，２１０，２１２，２１４及び２１６の下、ボトム側ＭＤヤーン２１８の上、ボトム側ＭＤヤーン２２０，２２２，２２４，２２６，２２８，２３０及び２３２の下を通る。他のボトム側ＣＭＤヤーンは同じ「下１本／上７本」の織成パターンに従うが、各ボトム側ＣＭＤヤーンはその織成順序がそれに最も近いボトム側ＣＭＤヤーンから３本のボトム側ＣＭＤヤーン分だけオフセットしている。例えば、ボトム側ＣＭＤヤーン２４２に隣接するボトム側ＣＭＤヤーン２４４は、ボトム側ＭＤヤーン２０８の上、ボトム側ＭＤヤーン２１０，２１２，２１４，２１６，２１８，２２０及び２２２の下、ボトム側ＭＤヤーン２２４の上、並びにボトム側ＭＤヤーン２２６，２２８，２３０，２０２，２０４及び２０６の下を通る。従って、ボトム側ＭＤヤーン２０２がボトム側ＣＭＤヤーン２４２の下を通るときにこのボトム側ＭＤヤーン２０２により形成されるボトム側「節部（knuckle)」は、２本のボトム側ＭＤヤーン分だけ、ボトム側ＭＤヤーン２０８がボトム側ＣＭＤヤーン２４４の下を通る際にこのボトム側ＭＤヤーン２０８により形成される「節部(knuckle)」からオフセットしている。
【００１９】
図１及び図２に例示したように、縫合ヤーン対１４０Ａ，１４０Ｂ；１４２Ａ，１４２Ｂ；１４４Ａ，１４４Ｂ；１４６Ａ，１４６Ｂ；１４８Ａ，１４８Ｂ；１５０Ａ，１５０Ｂ；１５２Ａ．１５２Ｂ；１５４Ａ，１５４Ｂは、各縫合ヤーン対が１本のトップ側及び１本のボトム側ＣＭＤヤーンにより隣接する縫合ヤーン対から隔てられているように、隣接対のトップ側ＣＭＤヤーン及びボトム側ＣＭＤヤーンの間に配置されている。例えば、縫合ヤーン対１４０Ａ，１４０Ｂは、トップ側ＣＭＤヤーン１２４及びボトム側ＣＭＤヤーン２４４により縫合ヤーン対１４２Ａ，１４２Ｂから隔てられている。
【００２０】
地合形成織物１０における縫合ヤーンの対応の対は、以下のパターンでトップ側ＭＤヤーン及びボトム側ＭＤヤーンと織り合わせられる。繰返しユニットの各縫合ヤーンは、２つの部分、即ち、トップ側ＭＤヤーンと織り合わせられる繊維支持部分と、ボトム側ＭＤヤーンと織り合わせられる結合部分とに更に分割することができる。これらは、「中間もしくは移行(transitional）」トップ側ＭＤヤーンのところで分離されており、その下で対のうちの一方の縫合ヤーンが対のうちの他方の縫合ヤーンと交差する。各対の縫合ヤーンは、対のうちの一方の縫合ヤーンの繊維支持部分が対のうちの他方の縫合ヤーンの結合部分の実質的に上方に位置付けられるように、互いに織り合わせられている。各対の縫合ヤーンの繊維支持部分は、各対の他方の縫合ヤーンが１本のボトム側ＭＤヤーンと共に結合節部を形成するときに「上１本／下１本／上１本」のパターンで３本のトップ側ＭＤヤーンと交互する仕方で織り合わせられている。
【００２１】
例えば、図３Ｂにおいて、縫合ヤーン１４０Ａは、トップ側ＭＤヤーン１１４の上、トップ側ＭＤヤーン１１６の下、トップ側ＭＤヤーン１０２の上を通ると共に、中間トップ側ＭＤヤーン１０４の真下及びボトム側ＭＤヤーン２０６の上方で縫合ヤーン１４０Ｂと交差する。トップ側ＭＤヤーン１１４，１１６及び１０２と共に「上１本／下１本／上１本」のパターンを形成する縫合ヤーン１４０Ａのこの繊維支持部分の真下で、縫合ヤーン１４０Ｂは、ボトム側ＭＤヤーン２２４，２２６，２２８及び２３０の上、ボトム側ＭＤヤーン２３１の下、並びにボトム側ＭＤヤーン２０２及び２０４の上を通り、ボトム側ＭＤヤーン２３２のところに結合節部を形成する。縫合ヤーン１４０Ａ及び１４０Ｂのパターンは、縫合ヤーン１４０Ｂの結合部分が配置されるトップ側ＭＤヤーン１０６，１０８，１１０及び１１２について逆になっており、また、縫合ヤーン１４０Ａの結合部分が配置されるボトム側ＭＤヤーン２０８，２１０，２１２，２１４，２１６，２１８及び２２０について逆にされている。従って、各縫合ヤーンは、３本のトップ側ＭＤヤーンと共に「上１本／下１本／上１本」のパターンを形成する。
【００２２】
こうして、各組の縫合ヤーンは、該縫合ヤーンがボトム側マシン方向ヤーンの下を通りボトム側縫合ヤーン節部を形成する一連の繰返しユニットで織り合わせられる。共通対のＣＭＤヤーンの間のボトム側縫合ヤーン節部は、８本のボトム側ＭＤヤーンによりオフセットされている。例えば、上述したように、縫合ヤーン１４０Ａは、ボトム側ＭＤヤーン２１６の下を通ってボトム側縫合ヤーン節部を形成し、縫合ヤーン１４０Ｂは、ボトム側ＭＤヤーン２３２の下を通って、７本のボトム側ＭＤヤーンによりボトム側ＭＤヤーン２１６にある節部で隔てられた別のボトム側縫合ヤーン節部を形成する。
【００２３】
図２を参照すると、縫合ヤーンのボトム側縫合ヤーン節部は、３本のボトム側ＭＤヤーン分だけそれらの隣接縫合ヤーン対からオフセットされている。例えば、縫合ヤーン対１４０Ａ，１４０Ｂは、それぞれ、ボトム側ＭＤヤーン２１６及び２３２のところにボトム側縫合ヤーン節部を形成する。隣接する縫合ヤーン対１４２Ａ，１４２Ｂは、ボトム側ＭＤヤーン２２２及び２０６のところにボトム側縫合ヤーン節部を形成する。縫合ヤーン１４０Ａ及びボトム側ＭＤヤーン２１６により形成された節部は、３本のボトム側ＭＤヤーン２１８，２２０及び２２２分だけ縫合ヤーン１４０Ａ及びボトム側ＭＤヤーン２２２により形成された節部でオフセットしている。同様に、縫合ヤーン１４０Ｂ及びボトム側ＭＤヤーン２３２により形成された節部は、３本のボトム側ＭＤヤーン２０２，２０４及び２０６分だけ縫合ヤーン１４０Ｂ及びボトム側ＭＤヤーン２０６により形成された節部でオフセットしている。
【００２４】
地合形成織物により得られる引張り抵抗を評価するに際して、地合形成織物の抵抗の比較測定をそのヤーン構造に基づいて提供する「経糸抵抗係数（ＷＲＦ＝warp resistance factor）」を考慮することができる。ＷＲＦは以下のように計算することができる。
ＷＲＦ＝ＤT2ＮT＋ＤB2ＮB
ここで、ＤTはＭＤヤーンの直径（ｍｍ）であり、ＮTはトップ側ＭＤヤーンの数（ｃｍ当り）であり、ＤBはボトム側ＭＤヤーンの直径（ｍｍ）であり、ＮBはボトム側ＭＤヤーンの数（ｃｍ当り）である。例えば、１ｃｍ幅当り３２本の直径０.１３ｍｍのトップ側ＭＤヤーンと１ｃｍ幅当り３２本の直径０.１７ｍｍのボトム側ＭＤヤーンとを有する三層地合形成織物を使用した場合、ＷＲＦは、１.４７と計算することができる。本発明の実施形態による地合形成織物は、約１.２〜約３.０の間のＷＲＦを有することができる。この地合形成織物が当該技術分野において好結果をもたらすと証明されている限りは、同様のＷＲＦ又はもっと高いＷＲＦをもつ地合形成織物は、十分な引張り抵抗を有する筈である。この計算は、比較対象のヤーンが同様の引張り抵抗を有する一種以上の同様の材料から形成されていると仮定している。
【００２５】
この計算を図１、図２、図３Ａ及び図３Ｂの地合形成織物１０に適用すると、１ｃｍ当り２５本の直径０.１２ｍｍのトップ側ＭＤヤーンと１ｃｍ当り５０本の直径０.１５ｍｍのボトム側ＭＤヤーンとを有する地合形成織物については、ＷＲＦは１.４９であると計算することができる。
【００２６】
ボトム側ＭＤヤーンの密度のため、トップ側及びボトム側層の経糸受持ち範囲もまた重大事になりうる。閉領域は、センチメートル当りのヤーンの本数にセンチメートル当りの各ヤーンの直径を掛けることにより計算できる。地合構成織物１０について上述した特定の例に関しては、トップ側の閉領域は３０％であり、ボトム側の閉領域は７５％である。
【００２７】
当業者にとって明らかなように、図１、図２、図３Ａ及び図３Ｂに例示した地合形成織物は、８本のトップ側ＭＤヤーンと１６本のボトム側ＭＤヤーン（即ち、「２４綜絖の地合形成織物」である）を採用しているが、本発明の地合形成織物においては、別の数のトップ側ＭＤヤーン及びボトム側ＭＤヤーンが採用されてもよい。例えば、６本、１０本又は１２本のトップ側ＭＤヤーンと１２本、２０本又は２４本のボトム側ＭＤヤーンとを採用した地合形成織物もまた本発明の地合形成織物として適当である。
【００２８】
図４Ａ及び図４Ｂは、３０綜絖の三層地合形成織物の代替実施形態である地合形成織物３００を例示している。この地合形成織物３００は、トップ側ＭＤヤーンの２倍のボトム側ＭＤヤーン、即ち、２０本のボトム側ＭＤヤーン３０２，３０４，３０６，３０８，３１０，３１２，３１４，３１６，３１８，３２０，３２２，３２４，３２６，３２８，３３０，３３２，３３４，３３６，３３８及び３４０と、１０本のトップ側ＭＤヤーン３４２，３４４，３４６，３４８，３５０，３５２，３５４，３５６，３５８及び３６０とを有している。図４Ａに示すように、トップ側ＭＤヤーン３４２，３４４，３４６，３４８，３５０，３５２，３５４，３５６，３５８及び３６０は、代表的にはトップ側ＣＭＤヤーン３６２と「上１本／下１本」のパターンで織り合わせられている。ボトム側ＭＤヤーン３０２，３０４，３０６，３０８，３１０，３１２，３１４，３１６，３１８，３２０，３２２，３２４，３２６，３２８，３３０，３３２，３３４，３３６，３３８及び３４０は、代表的にはボトム側ＣＭＤヤーン３６４と織り合わせられている。図４Ｂに示すように、トップ側ＭＤヤーン３４２，３４４，３４６，３４８，３５０，３５２，３５４，３５６，３５８及び３６０とボトム側ＭＤヤーン３０２，３０４，３０６，３０８，３１０，３１２，３１４，３１６，３１８，３２０，３２２，３２４，３２６，３２８，３３０，３３２，３３４，３３６，３３８及び３４０とは、代表的には縫合ヤーン３７０Ａ及び３７０Ｂと一緒に縫合されている。
【００２９】
地合形成織物３００は、トップ側ＣＭＤヤーン３６２、ボトム側ＣＭＤヤーン３６４及び縫合ヤーン３７０Ａ，３７０Ｂを例示する図４Ａ及び図４Ｂにおいて２つの代表的な見方に関連して示されているが、この地合形成織物３００は、図１、図２、図３Ａ及び図３Ｂの地合形成織物１０に関連して示したものと類似の繰返しユニット中に追加のトップ側ＣＭＤヤーン、ボトム側ＣＭＤヤーン及び縫合ヤーンを含むものであることを理解すべきである。例えば、地合形成織物３００の繰返しユニットは、各トップ側及びボトム側ＣＭＤヤーンの間に対応する対の縫合ヤーンをもつ１０本のトップ側及びボトム側ＣＭＤヤーンを含むことができる。その他のＣＭＤ又はＭＤヤーンのパターン及び／又はオフセット値が可能である。例えば、ＣＭＤヤーンは２本、４本又は５本のＭＤヤーン分だけ或いはそれらの任意の組合せ分だけ最も近くのＣＭＤヤーンからオフセットしていることができ、従って、１本のＣＭＤヤーンから次のものへと異なるオフセット値を使用することができる。また、ＭＤヤーンも種々の本数のＣＭＤヤーン分だけ最も近くのＭＤヤーンからオフセットしていることができる。
【００３０】
図４Ａに示すように、ＣＭＤヤーンが織り合わせられるとき、ボトム側ＣＭＤヤーン３６４のような各ボトム側ＣＭＤヤーンは、ボトム側ＭＤヤーンに関して「上１本／下９本」の織成パターンに従う、即ち、それはボトム側ＭＤヤーン３０２及び３０４の上、ボトム側ＭＤヤーン３０６，３０８，３１０，３１２，３１４，３１６，３１８及び３２０の下、ボトム側ＭＤヤーン３２２及び３２４の上、並びにボトム側ＭＤヤーン３２６，３２８，３３０，３３２，３３４，３３６，３３８及び３４０の下を通る。「上２本下８本」のようなその他の織成パターンも使用することができる。隣接するボトム側ＣＭＤヤーン（図示せず）は幾本かのボトム側ＭＤヤーン分だけ互いにオフセットすることができる。例えば、各トップ側及びボトム側ＣＭＤヤーンの間に対応する対の縫合ヤーンをもつ１０本のトップ側及びボトム側ＣＭＤヤーンは、３本のボトム側ＭＤヤーン分だけ互いにオフセットして「上１本／下９本」の織成パターンを形成する各ボトム側ＣＭＤヤーンを備えることができる。
【００３１】
図４Ｂに示すように、縫合ヤーン３７０Ａ，３７０Ｂはトップ側ＭＤヤーンと織り合わせられて「上１本／下１本」のパターンを有する繊維支持部分を形成する。該縫合ヤーン３７０Ａ，３７０Ｂはまたボトム側ＭＤヤーンと織り合わせられて結合節部をもつ結合部分を形成する。例えば、図４Ｂにおいて、縫合ヤーン３７０Ｂは、トップ側ＭＤヤーン３４２の上、トップ側ＭＤヤーン３４４の下、トップ側ＭＤヤーン３４６の上、トップ側ＭＤヤーン３４８の下、トップ側ＭＤヤーン３４０の上を通ると共に、中間トップ側ＭＤヤーン３５２の直下及びボトム側ＭＤヤーン３２２の上方で縫合ヤーン３７０Ａと交差する。トップ側ＭＤヤーン３４２，３４４，３４６，３４８及び３５０と共に「上１本／下１本」のパターンを形成する縫合ヤーン３７０Ｂのこの繊維支持部分の直下で、縫合ヤーン３７０Ａは、ボトム側ＭＤヤーン３０２，３０４，３０６及び３０８の上、ボトム側ＭＤヤーン３１０の下、ボトム側ＭＤヤーン３１２，３１４，３１６，３１８及び３２０の上を通り、ボトム側ＭＤヤーン３１０のところに結合節部を形成する。縫合ヤーン３７０Ａ及び３７０Ｂについてのこのパターンは、縫合ヤーン３７０Ａの繊維支持部分が配置されるトップ側ＭＤヤーン３５４，３５６，３５８及び３６０について逆にされ、また、縫合ヤーン３７０Ｂの結合部分が配置されるボトム側ＭＤヤーン３２４，３２６，３２８，３３０，３３２，３３４，３３６，３３８及び３４０について逆にされる。繰返しユニット（図示せず）における隣接の縫合ヤーンは、例えば３本のボトム側ＭＤヤーンのような幾本かのボトム側ＭＤヤーン分だけオフセットしていてよい。その他のオフセット値が可能であり、例えば、隣接する縫合ヤーンは、２本、４本又は５本のボトム側ＭＤヤーン分だけ互いにオフセットしているのは勿論のこと、１本のヤーンから次のものへと異なるオフセット値で互いにオフセットしていることができる。
【００３２】
更なる実施形態として、図５Ａ及び図５Ｂは、トップ側ＭＤヤーンの２倍のボトム側ＭＤヤーンを有する３６綜絖の地合形成織物４００のＭＤヤーンを例示している。この地合形成織物４００は、２４本のボトム側ＭＤヤーン４０２，４０４，４０６，４０８，４１０，４１２，４１４，４１６，４１８，４２０，４２２，４２４，４２６，４２８，４３０，４３２，４３４，４３６，４３８，４４０，４４２，４４４，４４６及び４４８と、１２本のトップ側ＭＤヤーン４５０，４５２，４５４，４５６，４５８，４６０，４６２，４６４，４６６，４６８，４７０及び４７２とを含んでいる。図５Ａに示すように、トップ側ＭＤヤーン４５０，４５２，４５４，４５６，４５８，４６０，４６２，４６４，４６６，４６８，４７０及び４７２は、例として示すトップ側ＣＭＤヤーン４７４と織り合わせられて、「上１本／下１本」のパターンを形成する。ボトム側ＭＤヤーン４０２，４０４，４０６，４０８，４１０，４１２，４１４，４１６，４１８，４２０，４２２，４２４，４２６，４２８，４３０，４３２，４３４，４３６，４３８，４４０，４４２，４４４，４４６及び４４８は、例としてボトム側ＣＭＤヤーン４７６と織り合わせられる。図５Ｂに示すように、トップ側ＭＤヤーン４５０，４５２，４５４，４５６，４５８，４６０，４６２，４６４，４６６，４６８，４７０及び４７２及びボトム側ＭＤヤーン４０２，４０４，４０６，４０８，４１０，４１２，４１４，４１６，４１８，４２０，４２２，４２４，４２６，４２８，４３０，４３２，４３４，４３６，４３８，４４０，４４２，４４４，４４６及び４４８は、例として縫合ヤーン４８０Ａ及び４８０Ｂで互いに縫合される。
【００３３】
地合形成織物４００は、例示的なトップ側ＣＭＤヤーン４７４、ボトム側ＣＭＤヤーン４７６及び縫合ヤーン４８０Ａ，４８０Ｂを示す図５Ａ及び図５Ｂにおいて２つの例示的な見方に関連して示されているが、地合形成織物４００は、図１、図２、図３Ａ及び図３Ｂにおける地合形成織物１０に関連して示したものと類似の繰返しユニット中に追加のトップ側ＣＭＤヤーン、ボトム側ＣＭＤヤーン及び縫合ヤーンを含むものであることを理解すべきである。例えば、地合形成織物４００の繰返しユニットは、各トップ側及びボトム側ＣＭＤヤーンの間に対応する対の縫合ヤーンをもつ１２本のトップ側及びボトム側ＣＭＤヤーンを含むことができる。その他のＣＭＤヤーンのパターン及び／又はオフセット値が可能である。
【００３４】
図５Ａに示すように、ＣＭＤヤーンが織り合わせられるとき、ボトム側ＣＭＤヤーン４７６のような各ボトム側ＣＭＤヤーンは、ボトム側ＭＤヤーンに関して「上２本／下１０本」の織成パターンに従う、例えば、それはボトム側ＭＤヤーン４０２及び４０４の上、ボトム側ＭＤヤーン４０６，４０８，４１０，４１２，４１４，４１６，４１８及び４２０の下、ボトム側ＭＤヤーン４２２及び４２４の上、並びにボトム側ＭＤヤーン４２６，４２８，４３０，４３２，４３４，４３６，４３８，４４０，４４２，４４４，４４６及び４４８の下を通る。「上１本／下１１本」又は「上１本／下５本／上１本／下５本」のパターンのようなその他の構成も可能である。例えば、各トップ側及びボトム側ＣＭＤヤーンの間に対応する対の縫合ヤーンをもつ１２本のトップ側及びボトム側ＣＭＤヤーンは、各ボトム側ＣＭＤヤーンを３本のボトム側ＭＤヤーン分だけ互いにオフセットして「上２本／下１０本」の織成パターンで設けることができる。
【００３５】
図５Ｂに示すように、縫合ヤーン４８０Ａ，４８０Ｂは、トップ側ＭＤヤーンと織り合わさって「上１本／下１本」のパターンを有する繊維支持部分を形成すると共に、ボトム側ＭＤヤーンと織り合わさって結合節部をもつ結合部分を形成する。例示した縫合ヤーン４８０Ａは、トップ側ＭＤヤーン４５０の上、トップ側ＭＤヤーン４５２の下、トップ側ＭＤヤーン４５４の上、トップ側ＭＤヤーン４５６の下、トップ側ＭＤヤーン４５８の上を通ると共に、中間のトップ側ＭＤヤーン４６０の直下及びボトム側ＭＤヤーン４２２の上方で縫合ヤーン４８０Ｂと交差する。トップ側ＭＤヤーン４５０，４５２，４５４，４５６及び４５８と一緒に「上１本／下１本」のパターンを形成する縫合ヤーン４８０Ａのこの繊維支持部分の直下において、縫合ヤーン４８０Ｂは、トップ側ＭＤヤーン４０２，４０４，４０６及び４０８の上、ボトム側ＭＤヤーン４１０の下、ボトム側ＭＤヤーン４１２，４１４，４１６，４１８，４２０及び４２２の上を通り、ボトム側ＭＤヤーン４１０のところに結合節部を形成する。縫合ヤーン４８０Ａ及び４８０Ｂのパターンは、縫合ヤーン４８０Ｂの繊維支持部分が位置するトップ側ＭＤヤーン４６２，４６４，４６６，４６８，４７０及び４７２について逆になっており、また、縫合ヤーン４８０Ａの結合部分が位置するボトム側ＭＤヤーン４２２，４２４，４２６，４２８，４３０，４３２，４３４，４３６，４３８，４４０，４４２，４４４，４４６及び４４８について逆になっている。繰返しユニット（図示せず）における隣接の縫合ヤーンは幾本かのボトム側ＭＤヤーン分だけオフセットしていることができる。例えば、隣接する縫合ヤーン対は３本のボトム側ＭＤヤーン分だけオフセットしていることができる。
【００３６】
別の実施形態として、図５Ｃ及び図５Ｄは、トップ側ＭＤヤーンの２倍のボトム側ＭＤヤーンを有する８綜絖の地合形成織物５００のＭＤヤーンを例示している。地合形成織物５００は、１２本のボトム側ＭＤヤーン５０２，５０４，５０６，５０８，５１０，５１２，５１４，５１６，５１８，５２０，５２２及び５２４と、６本のトップ側ＭＤヤーン５２６，５２８，５３０，５３２，５３４及び５３６とを含んでいる。図５Ｃに示すように、トップ側ＭＤヤーン５２６，５２８，５３０，５３２，５３４及び５３６は、例示的なトップ側ＣＭＤヤーン５４０と織り合わせられて「上１本／下１本」のパターンを形成する。ボトム側ＭＤヤーン５０２，５０４，５０６，５０８，５１０，５１２，５１４，５１６，５１８，５２０，５２２及び５２４は例として示すボトム側ＣＭＤヤーン５４２と織り合わせられている。図５Ｄに示すように、トップ側ＭＤヤーン５２６，５２８，５３０，５３２，５３４及び５３６とボトム側ＭＤヤーン５０２，５０４，５０６，５０８，５１０，５１２，５１４，５１６，５１８，５２０，５２２及び５２４とは例示的に示す縫合ヤーン５４４及び５４６と一緒に縫合されている。
【００３７】
地合形成織物５００は図１、図２、図３Ａ及び図３Ｂにおける地合形成織物１０に関連して示したものと類似する繰返しユニット中に追加のトップ側及びボトム側ＣＭＤヤーン並びに縫合ヤーンを含むことを理解すべきである。例えば、地合形成織物５００の繰返しユニットは、各トップ側及びボトム側ＣＭＤヤーンの間に対応する対の縫合ヤーンをもつ１２本のトップ側及びボトム側ＣＭＤヤーンを含むことができる。その他のＣＭＤヤーンのパターンが可能である。
【００３８】
図５Ｃに示すように、ＣＭＤヤーンが織り合わせられるとき、ボトム側ＣＭＤヤーン５４２のような各ボトム側ＣＭＤヤーンは、ボトム側ＭＤヤーンに関して「上１本／下５本」の織成パターンに従う、例えば、それはボトム側ＭＤヤーン５０２の上、ボトム側ＭＤヤーン５０４，５０６，５１０及び５１２の下、ボトム側ＭＤヤーン５１４の上、ボトム側ＭＤヤーン５１６，５１８，５２０，５２２及び５２４の下を通る。例えば「上２本／下４本」又は「上３本／下３本」のようなその他の織成パターンも可能である。隣接するボトム側ＣＭＤヤーンは幾本かのボトム側ＭＤヤーン分だけ互いにオフセットすることができる。例えば、各トップ側及びボトム側ＣＭＤヤーンの間に対応する対の縫合ヤーンをもつ１２本のトップ側及びボトム側ＣＭＤヤーンは、各ボトム側ＣＭＤヤーンが２本、３本又は４本のボトム側ＭＤヤーン分だけ或いはそれらの組合せ分だけ互いにオフセットして「上１本／下５本」の織成パターンに形成することができる。
【００３９】
図５Ｄに示すように、縫合ヤーン５４４，５４６はトップ側ＭＤヤーンと織り合わせられて「上１本／下１本」の織成パターンを有する繊維支持部分を形成すると共に、ボトム側ＭＤヤーンと織り合わせられてボトム側ＭＤヤーン５１０及び５２２の下に結合節部をもつ結合部分を形成する。繰返しユニット（図示せず）における隣接する縫合ヤーンは幾本かのボトム側ＭＤヤーン分だけオフセットすることができる。例えば、隣接する縫合ヤーンの対は、２本、３本又は４本のボトム側ＭＤヤーン分だけ或いはそれらの組合せ分だけオフセットすることができる。
【００４０】
当業者なら分かるように、上述したトップ側層及びボトム側層に代えて種々のトップ側繊維層構造及び織成パターンを用いることが可能である。例えば、ボトム側層２００，３００Ｂ，４００Ｂ及び５００Ｂのどれかが各トップ側層１００，３００Ａ，４００Ａ及び５００Ａと結合されている場合の地合形成織物１０，３００，４００及び５００において、ボトム側ＣＭＤヤーンの各々は、対応するトップ側ＣＭＤヤーンの実質的に直下に配置される。縫合ヤーンの実質的に直下に配置されるボトム側ＣＭＤヤーンは存在せず、そのため、縫合ヤーンがボトム側ＣＭＤヤーンの下で縫合できるスペースが生ずる。勿論、当業者なら分かるように、地合形成織物は、繰返しユニット中において異なる本数のトップ側及びボトム側ＣＭＤヤーンを有することができる。例えば、ボトム側ＣＭＤヤーンよりも１.５，２又は３倍多いトップ側ＣＭＤヤーンがあってよいし、或いは各対の縫合ヤーンの下にＣＭＤヤーンがあってもよい。また、トップ側層１００，３００Ａ，４００Ａ及び５００Ａはここに例示した平織パターンとは異なっていてよく、例えば、トップ側層のパターンは、朱子織、綾織、破れ斜文織等とすることができる。
【００４１】
例示した地合形成織物は「逆ピック(reversed picks)」として織られた縫合ヤーンの特別な構成を採用している。逆ピックの構成は、ワードに対する米国特許第５,９６７,１９５号及び第６,１４５,５５０号各明細書に詳細に記載されている。本発明の実施形態について概要を述べると、ダブルピックの縫合三層地合形成織物における逆ピックの存在は、中間トップ側ＭＤヤーンを配置することによって確保することができ、これらはトップ側ＭＤヤーンであり、その下を縫合ヤーンがトップ側層からボトム側層に又はその逆に移行するときに通る。各縫合ヤーンについて移行もしくは中間トップ側ＭＤヤーンが一旦配置されると、移行もしくは中間トップ側ＭＤヤーンにより形成される最も顕著なダイヤゴナルが同定される、即ち、最も顕著なダイヤゴナルは、移行もしくは中間トップ側ＭＤヤーン間において最小数のステップを有するダイヤゴナルである。このダイヤゴナルの一側における連続する縫合ヤーン対の繊維支持部分がある場合には互いにもっと近く、そして他の場合にはもっと離れていれば、地合形成織物は、縫合ヤーン構成中に少なくとも幾分かの「逆ピック」を有すると言うことができる。幾つかの実施形態においては、縫合ヤーン対の全てがこのパターンに従いうるが、縫合ヤーン対の幾分かのみがこのパターンに追従することが可能である。即ち、縫合ヤーン対の５０，４０，３３又は２５％は「逆」にすることができる。
【００４２】
当業者であれば分かるように、上述した地合形成織物は「逆ピック」の縫合ヤーン対の特別な構成を採用しているが、その他の割合の「逆ピック」縫合ヤーン対、「擬似縫合(pseudo-stitching)」ヤーン対、「自己縫合(self-stitched)」パターン又は単一縫合ヤーン構成を含め、その他の縫合ヤーン構成を使用することができる。
【００４３】
擬似縫合ヤーン構成においては、縫合ヤーン対におけるヤーンのうちの１本のみがボトム側ＭＤヤーンと共に節部を形成する。図２を参照すると、縫合ヤーン対１４０Ａ及び１４０Ｂは、該縫合ヤーン１４０Ａ及び１４０Ｂの一方のみがボトム側ＭＤヤーン２１６又は２３２の真下で縫合すれば、擬似縫合ヤーンであるよう改変することができる。例えば、擬似縫合ヤーン構成において、縫合ヤーン１４０Ｂがボトム側ＭＤヤーン２３２の真下を通れば、縫合ヤーン１４０Ａはボトム側ＭＤヤーン２１６の上方を通るよう図２から改変しうるであろう。「擬似縫合」ヤーン対の特定の実施形態は図８、図９Ａ〜図９Ｐ及び図１１Ａ〜図１１Ｐに示されており、以下に論じる。加えて、或いは選択的に、縫合ヤーンはトップ側ＭＤヤーンと頻繁に述べるように織り合わせられていなくてもよい。また、縫合ヤーンは、図示よりも多くの又は少ない節部をボトム側ＭＤヤーンと共に形成してもよい。
【００４４】
自己縫合パターンにおいては、地合形成織物のトップ側層及びボトム側層がトップ側及び／又はボトム側ＣＭＤヤーンの選択された一方により互いに縫合される。自己縫合の地合形成織物の実施形態は図１２、図１３、図１４Ａ〜図１４Ｐ、図１５、図１６Ａ〜図１６Ｂに例示されており、以下に論じる。
【００４５】
上述した実施形態は平織パターンのトップ側層を採用しているが、本発明の地合形成織物は他のトップ側織成パターンもまた採用しうる。例えば、朱子織、破れ斜文織等も採用しうる。縫合ヤーンは、トップ側表面織成の一体部分から構成されてもよく、或いはそうでなくてもよい。
【００４６】
種々のパターンのボトム側層を使用してもよい。例えば、図６の例示的なボトム側層は、ボトム側ＭＤヤーンと織り合わせられて「上２本／下４本／上１本／下４本／上１本／下４本」のパターンを形成し、これは３本のボトム側ＭＤヤーン分だけ隣接のボトム側ＣＭＤヤーンからオフセットしている。特に、ボトム側層の各繰返しパターンは、１６本のボトム側ＭＤヤーン６１８，６２０，６２２，６２４，６２６，６２８，６３０，６３２，６３４，６３６，６３８，６４０，６４２，６４４，６４６及び６４８を有しており、これらボトム側ＭＤヤーンは８本のボトム側ＣＭＤヤーン６６６，６６８，６７０，６７２，６７４，６７６，６７８及び６８０と「上２本／下４本／上１本／下４本／上１本／下４本」のパターンに織り合わせられる。例えば、ボトム側ＣＭＤヤーン６６６は、ボトム側ＭＤヤーン６１８及び６２０の上、ボトム側ＭＤヤーン６２２，６２４，６２６及び６２８の下、ボトム側ＭＤヤーン６３０の上、ボトム側ＭＤヤーン６３２，６３４，６３６及び６３８の下、ボトム側ＭＤヤーン６４０の上、並びにボトム側ＭＤヤーン６４２，６４４，６４６及び６４８の下を通る。ボトム側ＣＭＤヤーン６６８は、ボトム側ＣＭＤヤーン６６６に隣接していて、３本のＭＤヤーン分だけオフセットした同じパターンで織成する。即ち、ボトム側ＣＭＤヤーン６６８は、ボトム側ＭＤヤーン６２４及び６２６の上、ボトム側ＭＤヤーン６２８，６３０，６３２及び６３４の下等を通る。
【００４７】
図７Ａ〜図７Ｐに更に示すように、地合形成織物６００は、８本のトップ側ＭＤヤーン６０２，６０４，６０６，６０８，６１０，６１２，６１４及び６１６を含んでいる。従って、地合形成織物６００は、トップ側ＭＤヤーンの２倍のボトム側ＭＤヤーンを有している。トップ側ＭＤヤーン６０２，６０４，６０６，６０８，６１０，６１２，６１４及び６１６は、トップ側ＣＭＤヤーン６５０，６５２，６５４，６５６，６５８，６６０，６６２及び６６４と織り合わさっている。地合形成織物６００のトップ側及びボトム側層は、縫合ヤーン対６８２Ａ，６８２Ｂ；６８４Ａ，６８４Ｂ；６８６Ａ，６８６Ｂ；６８８Ａ，６８８Ｂ；６９０Ａ，６９０Ｂ；６９２Ａ，６９２Ｂ；６９４Ａ，６９４Ｂ；及び６９６Ａ，６９６Ｂで互いに縫合されている。縫合ヤーン及びとがＣＭＤヤーンは一緒になって、トップ側ＭＤヤーンと共に平織のトップ側層を形成する。
【００４８】
「縫合ヤーン（又は擬似縫合ヤーン）」の幾本かがボトム側層と縫合節部を形成していない交互縫合パターンは図８及び図９Ａ〜図９Ｐに例示されている。図示のように、地合形成織物７００は、８本のトップ側ＣＭＤヤーン７５０，７５２，７５４，７５６，７５８，７６０，７６２及び７６４と織り合わせられる８本のトップ側ＭＤヤーン７０２，７０４，７０６，７０８，７１０，７１４及び７１６を有するトップ側層を含んでいる。この地合形成織物はまた、８本のボトム側ＣＭＤヤーン７６６，７６８，７７０，７７２，７７４，７７６，７７８及び７８０と織り合わせられる１６本のボトム側ＭＤヤーン７１８，７２０，７２２，７２４，７２６，７２８，７３０，７３２，７３４，７３６，７３８，７４０，７４２，７４４，７４６及び７４８を含むボトム側層を有している。ボトム側ＭＤヤーン及びＣＭＤヤーンは、図２及び図３Ａ〜図３Ｂに示したボトム側層２００と同様に「上１本／下７本」のパターンになって織り合わせられている。
【００４９】
地合形成織物７００のトップ側層及びボトム側層は、縫合ヤーン対７８４Ａ，７８４Ｂ；７８８Ａ，７８８Ｂ；７９２Ａ，７９２Ｂ及び７９６Ａ，７９６Ｂにより互いに縫合されている。縫合ヤーン対７８４Ａ，７８４Ｂ；７８８Ａ，７８８Ｂ；７９２Ａ，７９２Ｂ及び７９６Ａ，７９６Ｂの各々は、トップ側ＭＤヤーン７０２，７０４，７０６，７０８，７１０，７１４及び７１６並びにトップ側ＣＭＤヤーン７５０，７５２，７５４，７５６，７５８，７６０，７６２及び７６４と共に平織パターンを形成する繊維支持部分を含んでいる。また縫合ヤーン対７８４Ａ，７８４Ｂ；７８８Ａ，７８８Ｂ；７９２Ａ，７９２Ｂ及び７９６Ａ，７９６Ｂは、ボトム側ＭＤヤーンと織り合わせられて結合節部を形成する結合部分を含んでいる。従って、縫合ヤーン対７８４Ａ，７８４Ｂ；７８８Ａ，７８８Ｂ；７９２Ａ，７９２Ｂ及び７９６Ａ，７９６Ｂは、図２、図３Ａ〜図３Ｂ，図６、図７Ａ〜図７Ｐに示した地合形成織物１０及び６００中に示された縫合ヤーン対に類似するパターンを形成している。
【００５０】
しかし、地合形成織物７００はまた、追加の擬似的な「縫合ヤーン」７８２Ａ，７８２Ｂ，７８６Ａ，７８６Ｂ，７９０Ａ，７９０Ｂ，７９４Ａ，７９４Ｂも含んでいる。この擬似縫合ヤーンは、トップ側ＣＭＤヤーンと共に平織パターンを形成するが、結合節部を含んでいない。擬似縫合ヤーン７８２Ａ，７８２Ｂ，７８６Ａ，７８６Ｂ，７９０Ａ，７９０Ｂ，７９４Ａ，７９４Ｂは、交互するトップ側ＣＭＤヤーンの間に配置できると共に、真の縫合ヤーン対７８４Ａ，７８４Ｂ；７８８Ａ，７８８Ｂ；７９２Ａ，７９２Ｂ及び７９６Ａ，７９６Ｂと同一の直径とすることができる。平織パターンの一例として、擬似縫合ヤーン７８２Ａは、トップ側ＣＭＤヤーン７０２の上を通るまで、トップ側ＣＭＤヤーン７０２の下、トップ側ＣＭＤヤーン７０４の上等を通る。隣接する擬似縫合ヤーン７２８Ｂは、トップ側ＣＭＤヤーン７１６の下を通るまで、トップ側ＣＭＤヤーン７０２の上、トップ側ＣＭＤヤーン７０４の下等を通る。該擬似縫合ヤーン７８２Ａ，７８２Ｂ，７８６Ａ，７８６Ｂ，７９０Ａ，７９０Ｂ，７９４Ａ，７９４Ｂは、縫合ヤーンとほぼ同一直径を有するトップ側ＣＭＤヤーンとして記載してもよい。
【００５１】
この構成において、追加のヤーンをトップ側層においてマシン横断方向に設けることができる。従って、トップ側層にもっと目の細かいパターンを設けることができる。更に、この構成は、トップ側ＭＤヤーンの２倍の本数のボトム側ＭＤヤーンを保持しており、これは地合形成織物を通る排水の増大を可能にしうる。
【００５２】
代替の縫合配列を有する２４綜絖の三層地合形成織物の更なる実施形態が図１０Ａ〜図１０Ｐに示されている。この地合形成織物８００は、１６本のボトム側ＭＤヤーン８１８，８２０，８２２，８２４，８２６，８２８，８３０，８３２，８３４，８３６，８３８，８４０，８４２，８４４，８４６及び８４８と、８本のトップ側ＭＤヤーン８０２，８０４，８０６，８０８，８１０，８１２，８１４及び８１６とを有している、即ち、トップ側ＭＤヤーンの２倍のボトム側ＭＤヤーンを有している。ボトム側ＭＤヤーン８１８，８２０，８２２，８２４，８２６，８２８，８３０，８３２，８３４，８３６，８３８，８４０，８４２，８４４，８４６及び８４８は、各ボトム側ＭＤヤーンが１本のボトム側ＭＤヤーンの上、７本のボトム側ＭＤヤーンの下、１本のボトム側ＭＤヤーン上、７本のボトム側ＭＤヤーンの下を通るよう、ボトム側ＣＭＤヤーン８６６，８６８，８７０，８７２，８７４，８７６，８７８及び８８０と織り合わせられている。各ボトム側ＣＭＤヤーンは、それに最も近いボトム側ＣＭＤヤーンから３本のボトム側ＭＤヤーン分ンだけオフセットしている。例えば、ボトム側ＣＭＤヤーン８６６は、ボトム側ＭＤヤーン８１８，８３４がボトム側ＭＤヤーン節部を形成するようボトム側ＭＤヤーン８１８及び８３４の上（及び残りのボトム側ＭＤヤーンの下）を通る。ボトム側ＣＭＤヤーン８６６に最も近い隣接のボトム側ＣＭＤヤーンであるボトム側ＣＭＤヤーン８６８は、ボトム側ＭＤヤーン８２４及び８４０の上（及び残りのボトム側ＭＤヤーンの下）を通る。
【００５３】
地合形成織物８００のトップ側及びボトム側層は、縫合ヤーン対８８２Ａ，８８２Ｂ；８８４Ａ，８８４Ｂ；８８６Ａ，８８６Ｂ；８８８Ａ，８８８Ｂ；８９０Ａ，８９０Ｂ；８９２Ａ，８９２Ｂ；８９４Ａ，８９４Ｂ；及び８９６Ａ，８９６Ｂで互いに縫合されている。図１０Ａ〜図１０Ｐに示すように、各縫合ヤーン対は、２つの繊維支持部分を有しており、各繊維支持部分は、ボトム側ＭＤヤーンとの単一結合ステッチ(single binding stitch)が追従する「上１本／下１本／上１本」のパターンになって３本のトップ側ＭＤヤーンと織り合わせられる。この構成において、各縫合ヤーンの繊維支持部分は６本のトップ側ＭＤヤーンと織り合わせられる。例えば、図１０Ｊを参照するに、縫合ヤーン８９０Ａは、トップ側ＭＤヤーン８０２の上、トップ側ＭＤヤーン８０４の下、トップ側ＭＤヤーン８０６の上を通ると共に、トップ側ＭＤヤーン８３０の下を通ることにより結合節部を形成する。次に縫合ヤーン８９０Ａは、トップ側ＭＤヤーン８１０の上、トップ側ＭＤヤーン８１２の下、トップ側ＭＤヤーン８１４の上を通ることにより第２の繊維支持部分を形成すると共に、ボトム側ＭＤヤーン８４６の下を通ることにより第２の結合節部を形成する。該縫合ヤーン対における対応の縫合ヤーン８９０Ｂは、２本のボトム側ＭＤヤーン分だけ縫合ヤーン８９０Ａからオフセットしている。即ち、縫合ヤーン８９０Ａは、トップ側ＭＤヤーン８０４，８０６及び８０８で第１の繊維支持部分を、ボトム側ＭＤヤーン８３４の下にボトム側結合節部を、トップ側ＭＤヤーン８１２，８１４及び８１６で第２の繊維支持部分を、そしてボトム側ＭＤヤーン８１８の下に第２のボトム側結合節部を形成する。
【００５４】
選択された縫合ヤーン対の最も近い隣接縫合ヤーン対の一方は、２本のボトム側ＭＤヤーン分だけオフセットしている。選択された縫合ヤーン対の他方の側にある縫合ヤーン対は、同選択された縫合ヤーン対のパターンを繰り返す。図１０Ａ〜図１０Ｐに例示したように、符号「Ａ」で表示された縫合ヤーンは符号「Ｂ」で表示された縫合ヤーンの前に織成プロセスにおいて縫合される。例えば、縫合ヤーン８８２Ａは、縫合ヤーン８８２Ｂよりもトップ側ＣＭＤヤーン８５０及びボトム側ＣＭＤヤーン８６６に近い。隣接する縫合ヤーン対のパターンを繰り返す縫合ヤーン対は符号「Ａ」及び「Ｂ」の表示が逆にされている。
【００５５】
図１０Ｈに示すように、縫合ヤーン対８９０Ａ，８９０Ｂに対して次に最も近い縫合ヤーン対である縫合ヤーン対８８８Ａ，８８８Ｂは、２本のボトム側ＭＤヤーン分だけ上に述べた縫合ヤーン対８９０Ａ，８９０Ｂのパターンからオフセットしている。特に、縫合ヤーン８８８Ａは、ボトム側ＭＤヤーン８１８及び８３４と一緒に結合節部を形成すると共に、トップ側ＭＤヤーン８０４，８０６及び８０８と一緒に１つの繊維支持部分を、そしてトップ側ＭＤヤーン８１２，８１４及び８１６と一緒に別の繊維支持部分を形成する。縫合ヤーン８８８Ｂは、ボトム側ＭＤヤーン８２２及び８３８と一緒に結合節部を形成すると共に、トップ側ＭＤヤーン８０６，８０８及び８１０と一緒に繊維支持部分を、そしてトップ側ＭＤヤーン８１４，８１６及び８０２と一緒に第２の繊維支持部分を形成する。図１０Ｌに示すように、縫合ヤーン対８９０Ａ，８９０Ｂに対して次に最も近い他の縫合ヤーン対８９２Ａ，８９２Ｂは、符号「Ａ」及び「Ｂ」と表示された縫合ヤーンが逆にされている点を除いて縫合ヤーン対８９０Ａ，８９０Ｂと類似するパターンを形成している、即ち、縫合ヤーン８９２Ａは、縫合ヤーン８９０Ｂと同じパターンを形成し、縫合ヤーン８９０Ａは、縫合ヤーン８９０Ｂと同じパターンを形成する。
【００５６】
「擬似縫合」ヤーンが採用されている代替縫合ヤーンのパターンが図１１Ａ〜図１１Ｐにおける地合形成織物９００に示されている。この地合形成織物９００は、８本のトップ側ＭＤヤーン９０２，９０４，９０６，９０８，９１９，９１２，９１４及び９１６と、１６本のボトム側ＭＤヤーン９１８，９２０，９２２，９２４，９２６，９２８，９３０，９３２，９３４，９３６，９３８，９４０，９４２，９４４，９４６及び９４８とを含んでいる。該ボトム側ＭＤヤーン９１８，９２０，９２２，９２４，９２６，９２８，９３０，９３２，９３４，９３６，９３８，９４０，９４２，９４４，９４６及び９４８は、ボトム側ＣＭＤヤーン９６６，９６８，９７０，９７２，９７４，９７６，９７８及び９８０と織り合わせられて、図２の織成パターンと同一の織成パターンにボトム側地合形成織物層を形成する。即ち、各ボトム側ＣＭＤヤーンは１６本のボトム側ＭＤヤーンと一緒に「上１本／下７本／上１本／下７本」のパターンを形成する。
【００５７】
トップ側ＭＤヤーン９０２，９０４，９０６，９０８，９１９，９１２，９１４及び９１６は、トップ側ＣＭＤヤーン９５０，９５２，９５４，９５６，９５８，９６０，９６２及び９６４と織り合わされると共に、縫合ヤーン対９８２Ａ，９８２Ｂ；９８４Ａ，９８４Ｂ；９８６Ａ，９８６Ｂ；９８８Ａ，９８８Ｂ；９９０Ａ，９９０Ｂ；９９２Ａ，９９２Ｂ；９９４Ａ，９９４Ｂ；及び９９６Ａ，９９６Ｂと織り合わされて、平織パターンを形成する。例示したように、２つの最も近い隣接縫合ヤーン対は、同じパターンを形成すると共に、擬似縫合ヤーンを含んでいる、即ち、同じパターンを形成し擬似縫合ヤーンを含まない２つの隣接縫合ヤーン対が追従する、ボトム側層に縫合されない縫合ヤーンを含んでいる。例えば、縫合ヤーン９４８Ｂは、擬似縫合ヤーンの例である。擬似縫合ヤーン９４８Ｂは、トップ側ＭＤヤーン９０２の下、トップ側ＭＤヤーン９０４の上、トップ側ＭＤヤーン９０６，９０８及び９１０の下、トップ側ＭＤヤーン９１２の上、トップ側ＭＤヤーン９１４及び９１６の下を通る。一方、縫合ヤーン９８４Ａは、ボトム側ＭＤヤーン９２２及び９３８と一緒に２つの結合節部を形成し、トップ側ＭＤヤーン９０６及び９１４のところで繊維支持部分を形成する。縫合ヤーン対９８６Ａ，９８６Ｂは縫合ヤーン対９８４Ａ，９８４Ｂと同じパターンを形成する。
【００５８】
縫合ヤーン対９８８Ａ，９８８Ｂはそれぞれ縫合ヤーン対９９０Ａ，９９０Ｂと同一のパターンを形成しており、そして双方の縫合ヤーン対９８８Ａ，９８８Ｂ及び９９０Ａ，９９０Ｂは擬似縫合ヤーンを含まない。例えば、縫合ヤーン９８８Ｂ，９９０Ｂ、ボトム側ＭＤヤーン９４０，９４２，９４６及び９４８の上、ボトム側ＭＤヤーン９１８の下を通ってボトム側結合節部を形成し、そしてボトム側ＭＤヤーン９２０，９２２，９２４及び９２６の上を通る。縫合ヤーン９８８Ｂ及び９９０Ｂは、トップ側ＭＤヤーン９０８の上、トップ側ＭＤヤーン９１０の下及びトップ側ＭＤヤーン９１２の上を通ることによりトップ側繊維支持部分を形成する。縫合ヤーン９８８Ａ及び９９０Ａは、トップ側ＭＤヤーン９１６の上、トップ側ＭＤヤーン９０２の下及びトップ側ＭＤヤーン９０４の上を通ることによりトップ側繊維支持部分を形成する。各縫合ヤーン９８８Ａ，９９０Ａはボトム側ＭＤヤーン９３４と共にボトム側結合節部を形成する。
【００５９】
縫合ヤーン対９９２Ａ，９９２Ｂ，９９４Ａ，９９４Ｂ，９９６Ａ，９９６Ｂ，及び９８２Ａ，９８２Ｂは、縫合ヤーン対９９２Ｂ及び９９４Ｂgが擬似縫合ヤーンパターンを形成して、４本のボトム側ＭＤヤーン分だけそれぞれ縫合ヤーン対９８４Ａ，９８４Ｂ，９８６Ａ，９８６Ｂ，９８８Ａ，９８８Ｂ，９９０Ａ，９９０Ｂからオフセットしている。
【００６０】
ＣＭＤヤーンが地合形成織物の層同士を互いに縫合する自己縫合ヤーンのパターンもまた使用しうる。図１２及び図１４Ａ〜図１４Ｐには、トップ側層１１００及びボトム側層１２００を有する２４綜絖の自己縫合地合形成織物１０００の例が示されている。この地合形成織物１０００はトップ側ＣＭＤヤーンの各１本により縫合されている。
【００６１】
図１３及び図１４Ａ〜図１４Ｐに例示したように、地合形成織物１０００のボトム側層１２００は、８本のボトム側ＣＭＤヤーン１０８４，１０８６，１０８８，１０９０，１０９２，１０９４，１０９６及び１０９８と「下３本／上１本」のパターンで織り合わせられる１６本のボトム側ＭＤヤーン１０２０，１０２２，１０２４，１０２６，１０２８，１０３０，１０３２，１０３４，１０３６，１０３８，１０４０，１０４２，１０４４，１０４６，１０４８及び１０５０を含んでいる。例えば、図１４Ｅに例示したように、ボトム側ＣＭＤヤーン１０８８は、ボトム側ＭＤヤーン１０２０の上、ボトム側ＭＤヤーン１０２２，１０２４及び１０２６の下、ボトム側ＭＤヤーン１０２８の上、ボトム側ＭＤヤーン１０３０，１０３２及び１０３４の下等のように「下３本／上１本」のパターンになって通る。
【００６２】
図１２及び図１４Ａ〜図１４Ｐに例示したように、地合形成織物１０００のトップ側層１１００は、１６本のトップ側ＣＭＤヤーン１０５２，１０５４，１０５６，１０５８，１０６０，１０６２，１０６４，１０６６，１０６８，１０７０，１０７２，１０７４，１０７６，１０７８，１０８０及び１０８２と「上３本／下１本」のパターンで織り合わせられる８本のトップ側ＭＤヤーン１００２，１００４，１００６，１００８，１０１０，１０１２，１０１４及び１０１６を含んでおり、該トップ側ＭＤヤーンのうち何本かはトップ側層１１００をボトム側層１２００に縫合するためボトム側ＭＤヤーンの下を通っている。具体的に言うと、トップ側ＣＭＤヤーン１０５４及び１０７０は、それぞれボトム側ＭＤヤーン１０４４及び１０２８の下を通って地合形成織物のトップ側層１１００をボトム側層１２００に縫合する。例えば、図１４Ｂに例示したように、トップ側ＣＭＤヤーン１０５４は、トップ側ＭＤヤーン１００２及び１００４の上、トップ側ＭＤヤーン１００６の下、トップ側ＭＤヤーン１００８，１０１０及び１０１２の上を通る。トップ側ＣＭＤヤーン１０５４はその後、ボトム側ＭＤヤーン１０４４の下を通りトップ側層１１００及びボトム側層１２００を互いに縫合する。
【００６３】
図１４Ｂ及び図１４Ｊに例示したように、トップ側ＣＭＤヤーン１０５４及び１０７０は、トップ側層１１００をボトム側層１２００に縫合するために使用されている。他の構成の自己縫合の地合形成織物も使用できることは言うまでもない。例えば、種々のオフセットパターンを含め、異なるトップ側織成パターン及び／又は異なるボトム側織成パターンを使用することができる。ある実施形態において、ボトム側ＣＭＤヤーンがトップ側及びボトム側層を互いに縫合するために使用される。更に、トップ側及びボトム側層を縫合するために種々のボトム側ＣＭＤヤーンを使用することができる。例えば、トップ側ＣＭＤヤーン１０５２を使用し、ボトム側ＭＤヤーン１０３２及び／又は１０４８の直下を通ることによりトップ側層１１００及びボトム側層１２００を縫合することができる。
【００６４】
トップ側及びボトム側層を縫合するためにボトム側ＭＤヤーンが使用される自己縫合の地合形成織物の別の例が図１５に例示されている。地合形成織物１３００は、例示的なトップ側ＣＭＤヤーン１３５２及びボトム側ＣＭＤヤーン１３５４を有するものとして示されている。ボトム側ＣＭＤヤーン１３５４は、トップ側層１３００Ａをボトム側層１３００Ｂに縫い合わせるのに使用されている。トップ側層１３００Ａは、８本のトップ側ＭＤヤーン１３０２，１３０４，１３０６，１３０８，１３１０，１３１２，１３１４及び１３１６を含み、ボトム側層１３００Ｂは、１６本のボトム側ＭＤヤーン１３２０，１３２４，１３２６，１３２８，１３３０，１３３２，１３３４，１３３６，１３３８，１３４０，１３４２，１３４４，１３４６，１３４８及び１３５０を含んでいる。トップ側ＣＭＤヤーン１３５３は、トップ側ＭＤヤーン１３０２，１３０４，１３０６，１３０８，１３１０，１３１２，１３１４及び１３１６と「下１本／上３本」のパターンで織り合わせられている。
【００６５】
ボトム側ＣＭＤヤーン１３５４は、ボトム側ＭＤヤーン１３２０，１３２４，１３２６，１３２８，１３３０，１３３２，１３３４，１３３６，１３３８，１３４０，１３４２，１３４４，１３４６，１３４８及び１３５０と「上１本／下３本」のパターンで織り合わせられると共に、トップ側ＭＤヤーン１３０６の上を通りトップ側層１３００Ａ及びボトム側層１３００Ｂを互いに縫い合わしている。即ち、ボトム側ＣＭＤヤーン１３５４は、ボトム側ＭＤヤーン１３２０の上（及びトップ側ＭＤヤーン１３０２の直下）、ボトム側ＭＤヤーン１３２２，１３２４及び１３２６の下、トップ側ＭＤヤーン１３０６の上、ボトム側ＭＤヤーン１３３０，１３３２及び１３３４等を通る。言うまでもなく、図１５に例示したパターンは、図１２、図１３及び図１４Ａ〜図１４Ｐにおいて地合形成織物１０００に関して例示したように、繰返しパターンを形成するよう繰り返されることができる。例えば、図１５に例示したパターンは、１本のボトム側ＭＤヤーンのオフセットで繰り返すことができる。他のオフセットパターンを使用することもできる。
【００６６】
自己縫合式地合形成織物の別の例が図１６Ａ及び図１６Ｂの地合形成織物１４００において示されている。この地合形成織物１４００は、８本のトップ側ＭＤヤーン１４０２，１４０４，１４０６，１４０８，１４１０，１４１２及び１４１６を有するトップ側層１４００Ａと、１６本のボトム側ＭＤヤーン１４２０，１４２２，１４２４，１４２６，１４２８，１４３０，１４３２，１４３４，１４３６，１４３８，１４４０，１４４２，１４４４，１４４６，１４４８及び１４５０を有するボトム側層１４００Ｂとを含んでいる。
【００６７】
トップ側ＭＤヤーン１４０２，１４０４，１４０６，１４０８，１４１０，１４１２及び１４１６は、例示的なトップ側ＣＭＤヤーン１４５２及び１４５６と「上３本／下１本」のパターンで織り合わせられている。また、トップ側ＣＭＤヤーン１４５６は、トップ側層１４００Ａとボトム側層１４００Ｂとを縫い合わせている。具体的に言えば、トップ側ＣＭＤヤーン１４５６は、トップ側ＭＤヤーン１４０２及び１４０４の上、トップ側ＭＤヤーン１４０６の下、トップ側ＭＤヤーン１４０８，１４１０及び１４１２の上、ボトム側ＭＤヤーン１４４４の下、トップ側ＭＤヤーン１４１６の上を通り、自己縫合パターンを形成する。
【００６８】
図１６Ａに例示したように、ボトム側ＭＤヤーン１４２０，１４２２，１４２４，１４２６，１４２８，１４３０，１４３２，１４３４，１４３６，１４３８，１４４０，１４４２，１４４４，１４４６，１４４８及び１４５０は、例として示すボトム側ＣＭＤヤーン１４５４と「下２本／上２本」のパターンで織り合わせられている。即ち、ボトム側ＣＭＤヤーン１４５４は、ボトム側ＭＤヤーン１４２０及び１４２２の下、ボトム側ＭＤ１４２４及び１４２６の上、ヤーンボトム側ＭＤヤーン１４２８及び１４３０等を通る。言うまでもなく、図１６Ａ〜図１６Ｂに例示されたパターンは、図１２、図１３及び図１４Ａ〜図１４Ｐにおいて地合形成織物１０００に関して示したように、繰り返されて繰返しパターンを形成することができる。
【００６９】
言うまでもなく、異なる織成パターン及び異なるオフセットパターンを含め、トップ側層及び／又はボトム側層の種々のパターンを自己縫合パターンにおいて使用することができる。異なるボトム側層パターンを有する自己縫合地合形成織物の例は図１７Ａ及び図１７Ｂの地合形成織物１５００中に示されている。この地合形成織物１５００は、８本のトップ側ＭＤヤーン１５０２，１５０４，１５０６，１５０８，１５１０，１５１２及び１５１６を有するトップ側層１５００Ａと、１６本のボトム側ＭＤヤーン１５２０，１５２２，１５２４，１５２６，１５２８，１５３０，１５３２，１５３４，１５３６，１５３８，１５４０，１５４２，１５４４，１５４６，１５４８及び１５５０を有するボトム側層１５００Ｂとを含んでいる。
【００７０】
トップ側ＭＤヤーン１５０２，１５０４，１５０６，１５０８，１５１０，１５１２及び１５１６は、例として示すトップ側ＣＭＤヤーン１５５２及び１５５６と「上３本／下１本」のパターンで織り合わせられている。また、トップ側ＣＭＤヤーン１５５６は、トップ側ＭＤヤーン１５０２及び１５０４の上、トップ側ＭＤヤーン１５０６の下、トップ側ＭＤヤーン１５０８，１５１０及び１５１２の上を通り、そしてボトム側ＭＤヤーン１５４４の下、トップ側ＭＤヤーン１５１６の上を通って自己縫合パターンを形成する。
【００７１】
図１７Ａに例示したように、ボトム側ＭＤヤーン１５２０，１５２２，１５２４，１５２６，１５２８，１５３０，１５３２，１５３４，１５３６，１５３８，１５４０，１５４２，１５４４，１５４６，１５４８及び１５５０は、例として示すボトム側ＣＭＤヤーン１５５４と「上１本／下７本」のパターンで織り合わせられる。即ち、ボトム側ＣＭＤヤーン１５５４は、ボトム側ＭＤヤーン１５２２の上、ボトム側ＭＤヤーン１５２４，１５２６，１５２８，１５３０，１５３２，１５３４及び１５３６の下、ボトム側ＭＤヤーン１５３８の上、ボトム側ＭＤヤーン１５４０，１５４２，１５４４，１５４６，１５４８，１５５０及び１５２０の下を通る。他のボトム側又はトップ側層の地合形成織物パターンも使用することができる。言うまでもなく、図１７Ａ〜図１７Ｂに例示したパターンは、図１２、図１３及び図１４Ａ〜図１４Ｐにおいて地合形成織物１０００に関して例示したように、繰返しパターンを形成するように繰り返されることができる。
【００７２】
ここに記載した地合形成織物は種々のヤーン密度及び／又は直径を有することができる。例えば、ＭＤヤーン（トップ側ＭＤヤーン及びボトム側ＭＤヤーンの双方）の全密度は、センチメートル当り約３０〜約２００ヤーンの間とすることができ、及び／又はＣＭＤヤーン（トップ側ＣＭＤヤーン及びボトム側ＣＭＤヤーンの双方）の全密度は、センチメートル当り約５０〜約２００ヤーンの間とすることができる。トップ側及び／又はボトム側ＭＤヤーンは約０.０５〜約０.３０ｍｍの間の直径を有することができる。トップ側及び／又はボトム側ＣＭＤヤーンは、約０.０５〜約０.５０ｍｍの間の直径を有することができる。
【００７３】
一般的に述べると、ヤーンの繊度はまた、地合形成織物の所望の製紙特性に基づいて選択されるべきである。上述した数値の範囲を越える例としては、一般的に、トップ側及びボトム側ＭＤヤーンは、約０.１２〜０.１５ｍｍの直径を有し、トップ側ＣＭＤヤーンは、約０.１０〜０.１５ｍｍの直径を有し、ボトム側ＣＭＤヤーンは、約０.１６〜０.２２ｍｍの直径を有し、縫合ヤーンは約０.１２〜０.１５ｍｍの直径を有する。ある実施形態の場合、トップ側ＭＤヤーンのヤーン密度はセンチメートル当り約２５〜５０ヤーンであり、トップ側ＣＭＤヤーンのヤーン密度はセンチメートル当り約４２〜５０ヤーンである。
【００７４】
特別な例として、本発明の実施形態による地合形成織物のヤーン密度及び直径は次のようにすることができる。
【表１】
2005350844.tif 000003
【００７５】
本発明の地合形成織物において用いられるヤーンの形態は、製紙業者の最終地合形成織物の所望特性に応じて変更しうる。例えば、ヤーンは、マルチフィラメント糸、モノフィラメント糸、撚りマルチフィラメント又はモノフィラメント糸、紡出糸、或いはそれらの任意の組合せでよい。また、本発明の地合形成織物において使用されるヤーンを構成する材料は、製紙業者の地合形成織物において普通に用いられているものでよい。例えば、ヤーンは、綿、羊毛、ポリプロピレン、ポリエステル、アラミド、ポリアミド（ナイロン）等で形成しうる。熟練した技術者は、最終地合形成織物の特定用途に従ってヤーン材料を選択すべきである。特に、ポリエステル又はナイロンから形成した円形モノフィラメント糸が好ましい。
【００７６】
本発明の別の形態に従って、紙を製造する方法が提供されている。これらの方法に準拠して、ここに記載した例示的な製紙業者用地合形成織物の１つが製造されており、そして紙原料を地合形成織物で使用し、しかる後、この紙原料から水分を除去することにより紙が製造される。紙原料をどのようにして地合形成織物で使用するか、そして紙原料からどのようにして水分を除去するかについての詳細は当業者により良く理解されているであろうから、本発明のこの形態に関する更なる詳細はここに開示する必要はない。
【００７７】
上述した諸実施形態は、本発明を例証するものであって、本発明を限定する意味にとられるべきではない。本発明は、冒頭の特許請求の範囲によって画定されており、同特許請求の範囲と同等のことはその特許請求の範囲に含まれる。
【図面の簡単な説明】
【００７８】
【図１】本発明の実施形態による製紙業者用の２４綜絖の三層地合形成織物のトップ側層の平面図である。
【図２】図１の地合形成織物トップ側層を除いた、ボトム側層の平面図である。
【図３Ａ】図１及び図２の３Ａ−３Ａ線に沿った、地合形成織物の例示的なトップ側及びボトム側ＣＭＤヤーンの断面図である。
【図３Ｂ】図１及び図２の３Ｂ−３Ｂ線に沿った例示的な縫合ヤーン対の断面図である。
【図４Ａ】本発明の他の実施形態による３０綜絖の製紙業者用地合形成織物のトップ側及びボトム側ＭＤヤーンと織り合わせられるときの代表的なトップ側及びボトム側ＣＭＤヤーンの断面図である。
【図４Ｂ】本発明の他の実施形態による３０綜絖の製紙業者用地合形成織物のトップ側及びボトム側ＭＤヤーンと織り合わせられるときの代表的な縫合ヤーンの断面図である。
【図５Ａ】本発明の他の実施形態による３６綜絖の製紙業者用地合形成織物のトップ側及びボトム側ＭＤヤーンと織り合わせられるときの代表的なトップ側及びボトム側ＣＭＤヤーンの断面図である。
【図５Ｂ】本発明の他の実施形態による３６綜絖の製紙業者用地合形成織物のトップ側及びボトム側ＭＤヤーンと織り合わせられるときの代表的な縫合ヤーンの断面図である。
【図５Ｃ】本発明の更に他の実施形態による１８綜絖の製紙業者用地合形成織物のトップ側及びボトム側ＭＤヤーンと織り合わせられるときの代表的なトップ側及びボトム側ＣＭＤヤーンの断面図である。
【図５Ｄ】本発明の更に他の実施形態による１８綜絖の製紙業者用地合形成織物のトップ側及びボトム側ＭＤヤーンと織り合わせられるときの代表的な縫合ヤーンの断面図である。
【図６】本発明の更なる実施形態による製紙業者用の２４綜絖の三層地合形成織物のボトム側層の、トップ側層を除いた平面図である。
【図７Ａ】図６の７Ａ−７Ａ線に沿った地合形成織物の断面図である。
【図７Ｂ】図６の７Ｂ−７Ｂ線に沿った地合形成織物の断面図である。
【図７Ｃ】図６の７Ｃ−７Ｃ線に沿った地合形成織物の断面図である。
【図７Ｄ】図６の７Ｄ−７Ｄ線に沿った地合形成織物の断面図である。
【図７Ｅ】図６の７Ｅ−７Ｅ線に沿った地合形成織物の断面図である。
【図７Ｆ】図６の７Ｆ−７Ｆ線に沿った地合形成織物の断面図である。
【図７Ｇ】図６の７Ｇ−７Ｇ線に沿った地合形成織物の断面図である。
【図７Ｈ】図６の７Ｈ−７Ｈ線に沿った地合形成織物の断面図である。
【図７Ｉ】図６の７Ｉ−７Ｉ線に沿った地合形成織物の断面図である。
【図７Ｊ】図６の７Ｊ−７Ｊ線に沿った地合形成織物の断面図である。
【図７Ｋ】図６の７Ｋ−７Ｋ線に沿った地合形成織物の断面図である。
【図７Ｌ】図６の７Ｌ−７Ｌ線に沿った地合形成織物の断面図である。
【図７Ｍ】図６の７Ｍ−７Ｍ線に沿った地合形成織物の断面図である。
【図７Ｎ】図６の７Ｎ−７Ｎ線に沿った地合形成織物の断面図である。
【図７Ｏ】図６の７Ｏ−７Ｏ線に沿った地合形成織物の断面図である。
【図７Ｐ】図６の７Ｐ−７Ｐ線に沿った地合形成織物の断面図である。
【図８】本発明の更に他の実施形態による製紙業者用の２４綜絖の三層地合形成織物のトップ側層の平面図である。
【図９Ａ】図８の９Ａ−９Ａ線に沿った地合形成織物の断面図である。
【図９Ｂ】図８の９Ｂ−９Ｂ線に沿った地合形成織物の断面図である。
【図９Ｃ】図８の９Ｃ−９Ｃ線に沿った地合形成織物の断面図である。
【図９Ｄ】図８の９Ｄ−９Ｄ線に沿った地合形成織物の断面図である。
【図９Ｅ】図８の９Ｅ−９Ｅ線に沿った地合形成織物の断面図である。
【図９Ｆ】図８の９Ｆ−９Ｆ線に沿った地合形成織物の断面図である。
【図９Ｇ】図８の９Ｇ−９Ｇ線に沿った地合形成織物の断面図である。
【図９Ｈ】図８の９Ｈ−９Ｈ線に沿った地合形成織物の断面図である。
【図９Ｉ】図８の９Ｉ−９Ｉ線に沿った地合形成織物の断面図である。
【図９Ｊ】図８の９Ｊ−９Ｊ線に沿った地合形成織物の断面図である。
【図９Ｋ】図８の９Ｋ−９Ｋ線に沿った地合形成織物の断面図である。
【図９Ｌ】図８の９Ｌ−９Ｌ線に沿った地合形成織物の断面図である。
【図９Ｍ】図８の９Ｍ−９Ｍ線に沿った地合形成織物の断面図である。
【図９Ｎ】図８の９Ｎ−９Ｎ線に沿った地合形成織物の断面図である。
【図９Ｏ】図８の９Ｏ−９Ｏ線に沿った地合形成織物の断面図である。
【図９Ｐ】図８の９Ｐ−９Ｐ線に沿った地合形成織物の断面図である。
【図１０Ａ】本発明の更なる実施形態による製紙業者用の２４綜絖の三層地合形成織物の断面図である。
【図１０Ｂ】本発明の更なる実施形態による製紙業者用の２４綜絖の三層地合形成織物の断面図である。
【図１０Ｃ】本発明の更なる実施形態による製紙業者用の２４綜絖の三層地合形成織物の断面図である。
【図１０Ｄ】本発明の更なる実施形態による製紙業者用の２４綜絖の三層地合形成織物の断面図である。
【図１０Ｅ】本発明の更なる実施形態による製紙業者用の２４綜絖の三層地合形成織物の断面図である。
【図１０Ｆ】本発明の更なる実施形態による製紙業者用の２４綜絖の三層地合形成織物の断面図である。
【図１０Ｇ】本発明の更なる実施形態による製紙業者用の２４綜絖の三層地合形成織物の断面図である。
【図１０Ｈ】本発明の更なる実施形態による製紙業者用の２４綜絖の三層地合形成織物の断面図である。
【図１０Ｉ】本発明の更なる実施形態による製紙業者用の２４綜絖の三層地合形成織物の断面図である。
【図１０Ｊ】本発明の更なる実施形態による製紙業者用の２４綜絖の三層地合形成織物の断面図である。
【図１０Ｋ】本発明の更なる実施形態による製紙業者用の２４綜絖の三層地合形成織物の断面図である。
【図１０Ｌ】本発明の更なる実施形態による製紙業者用の２４綜絖の三層地合形成織物の断面図である。
【図１０Ｍ】本発明の更なる実施形態による製紙業者用の２４綜絖の三層地合形成織物の断面図である。
【図１０Ｎ】本発明の更なる実施形態による製紙業者用の２４綜絖の三層地合形成織物の断面図である。
【図１０Ｏ】本発明の更なる実施形態による製紙業者用の２４綜絖の三層地合形成織物の断面図である。
【図１０Ｐ】本発明の更なる実施形態による製紙業者用の２４綜絖の三層地合形成織物の断面図である。
【図１１Ａ】本発明の更なる実施形態による製紙業者用の２４綜絖の三層地合形成織物の断面図である。
【図１１Ｂ】本発明の更なる実施形態による製紙業者用の２４綜絖の三層地合形成織物の断面図である。
【図１１Ｃ】本発明の更なる実施形態による製紙業者用の２４綜絖の三層地合形成織物の断面図である。
【図１１Ｄ】本発明の更なる実施形態による製紙業者用の２４綜絖の三層地合形成織物の断面図である。
【図１１Ｅ】本発明の更なる実施形態による製紙業者用の２４綜絖の三層地合形成織物の断面図である。
【図１１Ｆ】本発明の更なる実施形態による製紙業者用の２４綜絖の三層地合形成織物の断面図である。
【図１１Ｇ】本発明の更なる実施形態による製紙業者用の２４綜絖の三層地合形成織物の断面図である。
【図１１Ｈ】本発明の更なる実施形態による製紙業者用の２４綜絖の三層地合形成織物の断面図である。
【図１１Ｉ】本発明の更なる実施形態による製紙業者用の２４綜絖の三層地合形成織物の断面図である。
【図１１Ｊ】本発明の更なる実施形態による製紙業者用の２４綜絖の三層地合形成織物の断面図である。
【図１１Ｋ】本発明の更なる実施形態による製紙業者用の２４綜絖の三層地合形成織物の断面図である。
【図１１Ｌ】本発明の更なる実施形態による製紙業者用の２４綜絖の三層地合形成織物の断面図である。
【図１１Ｍ】本発明の更なる実施形態による製紙業者用の２４綜絖の三層地合形成織物の断面図である。
【図１１Ｎ】本発明の更なる実施形態による製紙業者用の２４綜絖の三層地合形成織物の断面図である。
【図１１Ｏ】本発明の更なる実施形態による製紙業者用の２４綜絖の三層地合形成織物の断面図である。
【図１１Ｐ】本発明の更なる実施形態による製紙業者用の２４綜絖の三層地合形成織物の断面図である。
【図１２】本発明の実施形態による製紙業者用の２４綜絖の自己縫合地合形成織物のトップ側層の平面図である。
【図１３】図１２の地合形成織物のボトム側層の平面図である。
【図１４Ａ】図１２の１４Ａ−１４Ａに沿った地合形成織物の断面図である。
【図１４Ｂ】図１２の１４Ｂ−１４Ｂに沿った地合形成織物の断面図である。
【図１４Ｃ】図１２の１４Ｃ−１４Ｃに沿った地合形成織物の断面図である。
【図１４Ｄ】図１２の１４Ｄ−１４Ｄに沿った地合形成織物の断面図である。
【図１４Ｅ】図１２の１４Ｅ−１４Ｅに沿った地合形成織物の断面図である。
【図１４Ｆ】図１２の１４Ｆ−１４Ｆに沿った地合形成織物の断面図である。
【図１４Ｇ】図１２の１４Ｇ−１４Ｇに沿った地合形成織物の断面図である。
【図１４Ｈ】図１２の１４Ｈ−１４Ｈに沿った地合形成織物の断面図である。
【図１４Ｉ】図１２の１４Ｉ−１４Ｉに沿った地合形成織物の断面図である。
【図１４Ｊ】図１２の１４Ｊ−１４Ｊに沿った地合形成織物の断面図である。
【図１４Ｋ】図１２の１４Ｋ−１４Ｋに沿った地合形成織物の断面図である。
【図１４Ｌ】図１２の１４Ｌ−１４Ｌに沿った地合形成織物の断面図である。
【図１４Ｍ】図１２の１４Ｍ−１４Ｍに沿った地合形成織物の断面図である。
【図１４Ｎ】図１２の１４Ｎ−１４Ｎに沿った地合形成織物の断面図である。
【図１４Ｏ】図１２の１４Ｏ−１４Ｏに沿った地合形成織物の断面図である。
【図１４Ｐ】図１２の１４Ｐ−１４Ｐに沿った地合形成織物の断面図である。
【図１５】本発明の実施形態による２４綜絖の製紙業者用地合形成織物の自己方縫合パターンにおけるトップ側及びボトム側ＭＤヤーンと織り合わせられるときの代表的なトップ側及びボトム側ＣＭＤヤーンの断面図である。
【図１６Ａ】本発明の実施形態による２４綜絖の製紙業者用地合形成織物のトップ側及びボトム側ＭＤヤーンと織り合わせられるときの代表的なトップ側及びボトム側ＣＭＤヤーンの断面図である。
【図１６Ｂ】本発明の実施形態による２４綜絖の製紙業者用地合形成織物のトップ側及びボトム側ＭＤヤーンと織り合わせられるときの代表的な自己縫合ＣＭＤヤーンの断面図である。
【図１７Ａ】本発明の実施形態による２４綜絖の製紙業者用地合形成織物のトップ側及びボトム側ＭＤヤーンと織り合わせられるときの代表的なトップ側及びボトム側ＣＭＤヤーンの断面図である。
【図１７Ｂ】本発明の実施形態による２４綜絖の製紙業者用地合形成織物のトップ側及びボトム側ＭＤヤーンと織り合わせられるときの代表的な自己縫合ＣＭＤヤーンの断面図である。
【符号の説明】
【００７９】
１０，３００，４００，５００，６００，７００，８００，９００，１３００，１４００，１５００…地合形成織物、１００，３００Ａ，４００Ａ，５００Ａ，１１００，１３００Ａ，１４００Ａ，１５００Ａ…トップ側層（トップ側地合形成層）、２００，３００Ｂ，４００Ｂ，５００Ｂ，１２００，１３００Ｂ，１４００Ｂ，１５００Ｂ…ボトム側層（ボトム側地合形成層）、１０２，１０４，１０６，１０８，１１０，１１２，１１４，１１６…トップ側ＭＤヤーン（トップ側マシン方向ヤーン）、１２２，１２４，１２６，１２８，１３０，１３２，１３４，１３６…トップ側ＣＭＤヤーン（トップ側マシン横断方向ヤーン）、１４０Ａ，１４０Ｂ；１４２Ａ，１４２Ｂ；１４４Ａ，１４４Ｂ；１４６Ａ，１４６Ｂ；１４８Ａ，１４８Ｂ；１５０Ａ，１５０Ｂ；１５２Ａ，１５２Ｂ；１５４Ａ，１５４Ｂ…縫合ヤーン対、２４２，２４４，２４６，２４８，２５０，２５２，２５４，２５６…ボトム側ＣＭＤヤーン（ボトム側マシン横断方向ヤーン）、２０２，２０４，２０６，２０８，２１０，２１２，２１４，２１６，２１８，２２０，２２２，２２４，２２６，２２８，２３０，２３２…ボトム側ＭＤヤーン（ボトム側マシン方向ヤーン）、３０２，３０４，３０６，３０８，３１０，３１２，３１４，３１６，３１８，３２０，３２２，３２４，３２６，３２８，３３０，３３２，３３４，３３６，３３８，３４０…ボトム側ＭＤヤーン（ボトム側マシン方向ヤーン）、３４２，３４４，３４６，３４８，３５０，３５２，３５４，３５６，３５８，３６０…トップ側ＭＤヤーン（トップ側マシン方向ヤーン）、３６２…トップ側ＣＭＤヤーン（トップ側マシン横断方向ヤーン）、３６４…ボトム側ＣＭＤヤーン（ボトム側マシン横断方向ヤーン）、３７０Ａ，３７０Ｂ…縫合ヤーン、４０２，４０４，４０６，４０８，４１０，４１２，４１４，４１６，４１８，４２０，４２２，４２４，４２６，４２８，４３０，４３２，４３４，４３６，４３８，４４０，４４２，４４４，４４６，４４８…ボトム側ＭＤヤーン（ボトム側マシン方向ヤーン）、４５０，４５２，４５４，４５６，４５８，４６０，４６２，４６４，４６６，４６８，４７０，４７２…トップ側ＭＤヤーン（トップ側マシン方向ヤーン）、４７４…トップ側ＣＭＤヤーン（トップ側マシン横断方向ヤーン）、４７６…ボトム側ＣＭＤヤーン（ボトム側マシン横断方向ヤーン）、４８０Ａ，４８０Ｂ…縫合ヤーン、５０２，５０４，５０６，５０８，５１０，５１２，５１４，５１６，５１８，５２０，５２２，５２４…ボトム側ＭＤヤーン（ボトム側マシン方向ヤーン）、５２６，５２８，５３０，５３２，５３４，５３６…トップ側ＭＤヤーン（トップ側マシン方向ヤーン）、５４０…トップ側ＣＭＤヤーン（トップ側マシン横断方向ヤーン）、５４２…ボトム側ＣＭＤヤーン（ボトム側マシン横断方向ヤーン）、５４４，５４６…縫合ヤーン、６０２，６０４，６０６，６０８，６１０，６１２，６１４，６１６…トップ側ＭＤヤーン（トップ側マシン方向ヤーン）、６１８，６２０，６２２，６２４，６２６，６２８，６３０，６３２，６３４，６３６，６３８，６４０，６４２，６４４，６４６，６４８…ボトム側ＭＤヤーン（ボトム側マシン方向ヤーン）、６５０，６５２，６５４，６５６，６５８，６６０，６６２，６６４…トップ側ＣＭＤヤーン（トップ側マシン横断方向ヤーン）、６６６，６６８，６７０，６７２，６７４，６７６，６７８，６８０…ボトム側ＣＭＤヤーン（ボトム側マシン横断方向ヤーン）、６８２Ａ，６８２Ｂ；６８４Ａ，６８４Ｂ；６８６Ａ，６８６Ｂ；６８８Ａ，６８８Ｂ；６９０Ａ，６９０Ｂ；６９２Ａ，６９２Ｂ；６９４Ａ，６９４Ｂ；６９６Ａ，６９６Ｂ…縫合ヤーン対、７０２，７０４，７０６，７０８，７１０，７１４，７１６…トップ側ＭＤヤーン（トップ側マシン方向ヤーン）、７１８，７２０，７２２，７２４，７２６，７２８，７３０，７３２，７３４，７３６，７３８，７４０，７４２，７４４，７４６，７４８…ボトム側ＭＤヤーン（ボトム側マシン方向ヤーン）、７５０，７５２，７５４，７５６，７５８，７６０，７６２，７６４…トップ側ＣＭＤヤーン（トップ側マシン横断方向ヤーン）、７６６，７６８，７７０，７７２，７７４，７７６，７７８，７８０…ボトム側ＣＭＤヤーン（ボトム側マシン横断方向ヤーン）、７８４Ａ，７８４Ｂ；７８８Ａ，７８８Ｂ；７９２Ａ，７９２Ｂ；７９６Ａ，７９６Ｂ…縫合ヤーン対、７８２Ａ，７８２Ｂ，７８６Ａ，７８６Ｂ，７９０Ａ，７９０Ｂ，７９４Ａ，７９４Ｂ…擬似縫合ヤーン、８１８，８２０，８２２，８２４，８２６，８２８，８３０，８３２，８３４，８３６，８３８，８４０，８４２，８４４，８４６，８４８…ボトム側ＭＤヤーン（ボトム側マシン方向ヤーン）、８０２，８０４，８０６，８０８，８１０，８１２，８１４，８１６…トップ側ＭＤヤーン（トップ側マシン方向ヤーン）、８６６，８６８，８７０，８７２，８７４，８７６，８７８，８８０…ボトム側ＣＭＤヤーン（ボトム側マシン横断方向ヤーン）、８８２Ａ，８８２Ｂ；８８４Ａ，８８４Ｂ；８８６Ａ，８８６Ｂ；８８８Ａ，８８８Ｂ；８９０Ａ，８９０Ｂ；８９２Ａ，８９２Ｂ；８９４Ａ，８９４Ｂ；８９６Ａ，８９６Ｂ…縫合ヤーン対、９０２，９０４，９０６，９０８，９１９，９１２，９１４，９１６…トップ側ＭＤヤーン（トップ側マシン方向ヤーン）、９１８，９２０，９２２，９２４，９２６，９２８，９３０，９３２，９３４，９３６，９３８，９４０，９４２，９４４，９４６，９４８…ボトム側ＭＤヤーン（マシン方向ヤーン）、９５０，９５２，９５４，９５６，９５８，９６０，９６２，９６４…トップ側ＣＭＤヤーン（トップ側マシン横断方向ヤーン）、９６６，９６８，９７０，９７２，９７４，９７６，９７８，９８０…ボトム側ＣＭＤヤーン（ボトム側マシン横断方向ヤーン）、９８２Ａ，９８２Ｂ；９８４Ａ，９８４Ｂ；９８６Ａ，９８６Ｂ；９８８Ａ，９８８Ｂ；９９０Ａ，９９０Ｂ；９９２Ａ，９９２Ｂ；９９４Ａ，９９４Ｂ；９９６Ａ，９９６Ｂ…縫合ヤーン対、１０００…自己縫合地合形成織物、１００２，１００４，１００６，１００８，１０１０，１０１２，１０１４，１０１６…トップ側ＭＤヤーン（トップ側マシン方向ヤーン）、１０２０，１０２２，１０２４，１０２６，１０２８，１０３０，１０３２，１０３４，１０３６，１０３８，１０４０，１０４２，１０４４，１０４６，１０４８，１０５０…ボトム側ＭＤヤーン（マシン方向ヤーン）、１０５２，１０５４，１０５６，１０５８，１０６０，１０６２，１０６４，１０６６，１０６８，１０７０，１０７２，１０７４，１０７６，１０７８，１０８０，１０８２…トップ側ＣＭＤヤーン（トップ側マシン横断方向ヤーン）、１０８４，１０８６，１０８８，１０９０，１０９２，１０９４，１０９６，１０９８…ボトム側ＣＭＤヤーン（ボトム側マシン横断方向ヤーン）、１３０２，１３０４，１３０６，１３０８，１３１０，１３１２，１３１４，１３１６…トップ側ＭＤヤーン（トップ側マシン方向ヤーン）、１３２０，１３２４，１３２６，１３２８，１３３０，１３３２，１３３４，１３３６，１３３８，１３４０，１３４２，１３４４，１３４６，１３４８，１３５０…ボトム側ＭＤヤーン（ボトム側マシン方向ヤーン）、１３５２…トップ側ＣＭＤヤーン（トップ側マシン横断方向ヤーン）、１３５４…ボトム側ＣＭＤヤーン（ボトム側マシン横断方向ヤーン）、１４０２，１４０４，１４０６，１４０８，１４１０，１４１２，１４１６…トップ側ＭＤヤーン（トップ側マシン方向ヤーン）、１４２０，１４２２，１４２４，１４２６，１４２８，１４３０，１４３２，１４３４，１４３６，１４３８，１４４０，１４４２，１４４４，１４４６，１４４８，１４５０…ボトム側ＭＤヤーン（ボトム側マシン方向ヤーン）、１４５２，１４５６…トップ側ＣＭＤヤーン（トップ側マシン横断方向ヤーン）、１５０２，１５０４，１５０６，１５０８，１５１０，１５１２，１５１６…トップ側ＭＤヤーン（トップ側マシン方向ヤーン）、１５２０，１５２２，１５２４，１５２６，１５２８，１５３０，１５３２，１５３４，１５３６，１５３８，１５４０，１５４２，１５４４，１５４６，１５４８，１５５０…ボトム側ＭＤヤーン（ボトム側マシン方向ヤーン）、１５５２，１５５６…トップ側ＣＭＤヤーン（トップ側マシン横断方向ヤーン）、１５５４…ボトム側ＣＭＤヤーン（ボトム側マシン横断方向ヤーン）。
【図１】
2005350844.tif 000004
【図２】
2005350844.tif 000005
【図３Ａ】
2005350844.tif 000006
【図３Ｂ】
2005350844.tif 000007
【図４Ａ】
2005350844.tif 000008
【図４Ｂ】
2005350844.tif 000009
【図５Ａ】
2005350844.tif 000010
【図５Ｂ】
2005350844.tif 000011
【図５Ｃ】
2005350844.tif 000012
【図５Ｄ】
2005350844.tif 000013
【図６】
2005350844.tif 000014
【図７Ａ】
2005350844.tif 000015
【図７Ｂ】
2005350844.tif 000016
【図７Ｃ】
2005350844.tif 000017
【図７Ｄ】
2005350844.tif 000018
【図７Ｅ】
2005350844.tif 000019
【図７Ｆ】
2005350844.tif 000020
【図７Ｇ】
2005350844.tif 000021
【図７Ｈ】
2005350844.tif 000022
【図７Ｉ】
2005350844.tif 000023
【図７Ｊ】
2005350844.tif 000024
【図７Ｋ】
2005350844.tif 000025
【図７Ｌ】
2005350844.tif 000026
【図７Ｍ】
2005350844.tif 000027
【図７Ｎ】
2005350844.tif 000028
【図７Ｏ】
2005350844.tif 000029
【図７Ｐ】
2005350844.tif 000030
【図８】
2005350844.tif 000031
【図９Ａ】
2005350844.tif 000032
【図９Ｂ】
2005350844.tif 000033
【図９Ｃ】
2005350844.tif 000034
【図９Ｄ】
2005350844.tif 000035
【図９Ｅ】
2005350844.tif 000036
【図９Ｆ】
2005350844.tif 000037
【図９Ｇ】
2005350844.tif 000038
【図９Ｈ】
2005350844.tif 000039
【図９Ｉ】
2005350844.tif 000040
【図９Ｊ】
2005350844.tif 000041
【図９Ｋ】
2005350844.tif 000042
【図９Ｌ】
2005350844.tif 000043
【図９Ｍ】
2005350844.tif 000044
【図９Ｎ】
2005350844.tif 000045
【図９Ｏ】
2005350844.tif 000046
【図９Ｐ】
2005350844.tif 000047
【図１０Ａ】
2005350844.tif 000048
【図１０Ｂ】
2005350844.tif 000049
【図１０Ｃ】
2005350844.tif 000050
【図１０Ｄ】
2005350844.tif 000051
【図１０Ｅ】
2005350844.tif 000052
【図１０Ｆ】
2005350844.tif 000053
【図１０Ｇ】
2005350844.tif 000054
【図１０Ｈ】
2005350844.tif 000055
【図１０Ｉ】
2005350844.tif 000056
【図１０Ｊ】
2005350844.tif 000057
【図１０Ｋ】
2005350844.tif 000058
【図１０Ｌ】
2005350844.tif 000059
【図１０Ｍ】
2005350844.tif 000060
【図１０Ｎ】
2005350844.tif 000061
【図１０Ｏ】
2005350844.tif 000062
【図１０Ｐ】
2005350844.tif 000063
【図１１Ａ】
2005350844.tif 000064
【図１１Ｂ】
2005350844.tif 000065
【図１１Ｃ】
2005350844.tif 000066
【図１１Ｄ】
2005350844.tif 000067
【図１１Ｅ】
2005350844.tif 000068
【図１１Ｆ】
2005350844.tif 000069
【図１１Ｇ】
2005350844.tif 000070
【図１１Ｈ】
2005350844.tif 000071
【図１１Ｉ】
2005350844.tif 000072
【図１１Ｊ】
2005350844.tif 000073
【図１１Ｋ】
2005350844.tif 000074
【図１１Ｌ】
2005350844.tif 000075
【図１１Ｍ】
2005350844.tif 000076
【図１１Ｎ】
2005350844.tif 000077
【図１１Ｏ】
2005350844.tif 000078
【図１１Ｐ】
2005350844.tif 000079
【図１２】
2005350844.tif 000080
【図１３】
2005350844.tif 000081
【図１４Ａ】
2005350844.tif 000082
【図１４Ｂ】
2005350844.tif 000083
【図１４Ｃ】
2005350844.tif 000084
【図１４Ｄ】
2005350844.tif 000085
【図１４Ｅ】
2005350844.tif 000086
【図１４Ｆ】
2005350844.tif 000087
【図１４Ｇ】
2005350844.tif 000088
【図１４Ｈ】
2005350844.tif 000089
【図１４Ｉ】
2005350844.tif 000090
【図１４Ｊ】
2005350844.tif 000091
【図１４Ｋ】
2005350844.tif 000092
【図１４Ｌ】
2005350844.tif 000093
【図１４Ｍ】
2005350844.tif 000094
【図１４Ｎ】
2005350844.tif 000095
【図１４Ｏ】
2005350844.tif 000096
【図１４Ｐ】
2005350844.tif 000097
【図１５】
2005350844.tif 000098
【図１６Ａ】
2005350844.tif 000099
【図１６Ｂ】
2005350844.tif 000100
【図１７Ａ】
2005350844.tif 000101
【図１７Ｂ】
2005350844.tif 000102